(57)【要約】【課題】  低原子価タンタル化合物を含むオレフィンの三量化触媒であって、アルキル化剤を必要とせず、簡便な操作でオレフィンの三量化反応を実施することができ、かつ高選択率で反応が進行するという優れた特徴を有するオレフィンの三量化触媒、及びその触媒を用いたオレフィンの三量化方法を提供する。特に原料オレフィンとしてエチレンを用いる場合には、ＬＬＤＰＥの原料コモノマーとして有用な１−ヘキセンを効率よく、かつ高選択的に製造できる。【解決手段】  低原子価タンタル化合物を含むオレフィンの三量化触媒、及び該オレフィンの三量化触媒の存在下にオレフィンを三量化するオレフィンの三量化方法。低原子価タンタル化合物とは、５価より価数の低いタンタル化合物であり、好ましくは３価のタンタル化合物である。【選択図】      なし【特許請求の範囲】
【請求項１】
低原子価タンタル化合物を含むオレフィンの三量化触媒。
【請求項２】
低原子価タンタル化合物が下記式（１）である請求項１に記載のオレフィンの三量化触媒。
[ＴａＸ4-l-mＹlＺn]o      （１）
（式中Ｘは、同一または相異なり、ハロゲン原子を表し、Ｙは、同一または相異なり、アニオン性配位子を表し、Ｚは、同一または相異なり、中性配位子を表し、ｌは０〜４までの整数を表し、ｍは０〜４までの整数を表し、ｎは０以上の数を表し、ｏは１以上の整数を表す。ただし、ｌ＋ｍ＜５である。）
【請求項３】
前記式（１）で示される化合物において、Ｙは、同一または相異なり、炭素数１〜２０のアルキル基、炭素数２〜２０のアルケニル基、炭素数２〜２０のアルキニル基、置換されていても良い炭素数６〜２０のアリール基、置換されていても良い炭素数７〜２０のアラルキル基、炭素数１〜２０のアルキリデン基、炭素数１〜２０のアルコキシ基、炭素数２〜２０のアミノ基または炭素数１〜２０のチオニル基である請求項２に記載のオレフィンの三量化触媒。
【請求項４】
前記式（１）で示される化合物において、Ｚは、同一または相異なり、オレフィン類、芳香族化合物類、エーテル類、スルフィド類、アミン類、ニトリル類、ホスフィン類またはホスフィンオキサイド類である請求項２〜請求項３のうち一の請求項に記載のオレフィンの三量化触媒。
【請求項５】
低原子価タンタル化合物が３価のタンタル化合物である請求項１〜請求項４の一の請求項に記載のオレフィンの三量化触媒。
【請求項６】
前記式（１）で示される化合物において、ｌ＝０かつｍ＝１である請求項２〜請求項４の一の請求項に記載のオレフィンの三量化触媒。
【請求項７】
前記式（１）で示される化合物において、Ｚがホスフィン類またはスルフィド類である請求項２〜請求項６のうち一の請求項に記載のオレフィンの三量化触媒
【請求項８】
前記式（１）で示される化合物において、Ｚがテトラヒドロチオフェンである請求項２〜請求項６のうち一の請求項に記載のオレフィンの三量化触媒
【請求項９】
低原子価タンタル化合物が、Ｔａ2Ｃｌ6（ｔｅｔｒａｈｙｄｒｏｔｈｉｏｐｈｅｎｅ）3またはＴａ2Ｂｒ6（ｔｅｔｒａｈｙｄｒｏｔｈｉｏｐｈｅｎｅ）3である請求項１に記載のオレフィンの三量化触媒。
【請求項１０】
請求項１〜請求項９のうちの一の請求項に記載のオレフィンの三量化触媒の存在下でオレフィンを三量化するオレフィンの三量化方法。
【請求項１１】
絶対圧力が常圧〜加圧条件下で実施する請求項１０に記載のオレフィンの三量化方法。
【請求項１２】
絶対圧力が０〜３０ＭＰａである請求項１１に記載のオレフィンの三量化方法。
【請求項１３】
温度１５０℃以下で行う請求項１０〜請求項１２のうちの一の請求項に記載のオレフィンの三量化方法。
【請求項１４】
温度１０〜１００℃で行う請求項１３に記載のオレフィンの三量化方法。
【請求項１５】
溶媒の存在下に行う請求項１０〜請求項１４のうちの一の請求項に記載のオレフィンの三量化方法。
【請求項１６】
溶媒が芳香族化合物である請求項１５に記載のオレフィンの三量化方法。
【請求項１７】
溶媒がベンゼン、トルエン、キシレン、クロロベンゼンまたはジクロロベンゼンのうちの少なくとも一種である請求項１６に記載のオレフィンの三量化方法。
【請求項１８】
オレフィンがエチレンである請求項１０〜請求項１７のうちの一の請求項に記載のオレフィンの三量化方法。
【発明の詳細な説明】
【技術分野】
【０００１】
本発明はオレフィンの三量化触媒およびその触媒を用いたオレフィンの三量化方法に関するものである。さらに詳しくは、本発明は、低原子価タンタル化合物を含むオレフィンの三量化触媒であって、高選択率で反応が進行するという優れた特徴を有するオレフィンの三量化触媒、およびその触媒を用いたオレフィンの三量化方法に関するものである。
【背景技術】
【０００２】
タンタル化合物を用いてオレフィン、特にエチレンを選択的に三量化する方法は公知である。例えば、特許文献１、非特許文献１には、タンタル化合物とアルキル化剤からなる触媒組成物を用いる方法が開示されている。
【０００３】
【特許文献１】米国特許第6344594号明細書
【非特許文献１】J. Am. Chem. Soc., 2001, 123, 7423
【発明の開示】
【発明が解決しようとする課題】
【０００４】
上記２件の開示情報で示されているオレフィンの三量化触媒では、アルキル化剤は必要不可欠であり、三量化反応を行う際にはタンタル化合物とアルキル化剤を混合しなければならず、操作が煩雑であった。また、上記アルキル化剤の中には、水や酸素と反応して容易に発火するものがあり、その取り扱いに注意が必要であった。
【０００５】
かかる状況において、本発明が解決しようとする課題は、低原子価タンタル化合物を含むオレフィンの三量化触媒であって、アルキル化剤を必要とせず、簡便な操作でオレフィンの三量化反応を実施することができ、かつ高選択率で反応が進行するという優れた特徴を有するオレフィンの三量化触媒、およびその触媒を用いたオレフィンの三量化方法を提供する点にある。
【課題を解決するための手段】
【０００６】
すなわち、本発明のうち第一の発明は、低原子価タンタル化合物を含むオレフィンの三量化触媒に係るものである。
また、本発明のうち第二の発明は、上記のオレフィンの三量化触媒の存在下でオレフィンを三量化するオレフィンの三量化方法に係るものである。
【発明の効果】
【０００７】
本発明によれば、低原子価タンタル化合物を含むオレフィンの三量化触媒であって、アルキル化剤を必要とせず、高い選択率を発現できるという優れた特徴を有するオレフィンの三量化触媒、およびその触媒を用いたオレフィンの三量化方法を提供することができる。特に原料オレフィンとしてエチレンを用いる場合にはＬＬＤＰＥの原料コモノマーとして有用な１−ヘキセンを効率よく、かつ高選択的に製造することができる。
【発明を実施するための最良の形態】
【０００８】
本発明の低原子価タンタル化合物としては、５価より価数の低いタンタル化合物のことであり、好ましくは３価のタンタル化合物である。
【０００９】
低原子価タンタル化合物としては、一般式（１）で示される構造を有する化合物が挙げられる。
[ＴａＸ4-l-mＹlＺn]o      （１）
（式中Ｘは、同一または相異なり、ハロゲン原子を表し、Ｙは、同一または相異なり、アニオン性配位子を表し、Ｚは、同一または相異なり、中性配位子を表し、ｌは０〜４までの整数を表し、ｍは０〜４までの整数を表し、ｎは０以上の数を表し、ｏは１以上の整数を表す。ただし、ｌ＋ｍ＜５である。）
【００１０】
Ｘで示されるハロゲン原子としては、具体的にフッ素、塩素、臭素またはよう素が挙げられ、好ましくは塩素、臭素またはよう素である。
【００１１】
Ｙで示されるアニオン性配位子としては、炭素数１〜２０のアルキル基、炭素数２〜２０のアルケニル基、炭素数２〜２０のアルキニル基、置換されていても良い炭素数６〜２０のアリール基、置換されていても良い炭素数７〜２０のアラルキル基、炭素数１〜２０のアルキリデン基、炭素数１〜２０のアルコキシ基、炭素数２〜２０のアミノ基または炭素数１〜２０のチオニル基を表す。
【００１２】
炭素数１〜２０のアルキル基としては、具体的にメチル基、エチル基、ｎ−プロピル基、ｉ−プロピル基、ｎ−ブチル基、ｉ−ブチル基、ｓｅｃ−ブチル基、ｔｅｒｔ−ブチル基、ｎ−ペンチル基、ネオペンチル基、シクロペンチル基、ｎ−ヘキシル基、シクロヘキシル基、ｎ−ヘプチル基またはｎ−オクチル基などが挙げられる。好ましくはメチル基、エチル基、ｎ−ブチル基またはネオペンチル基が挙げられる。
【００１３】
炭素数２〜２０のアルケニル基としては、具体的にビニル基、アリル基、ホモアリル基、３−ブテニル基、２−メチル−３−ブテニル基または３−メチル−３−ブテニル基などが挙げられる。
【００１４】
炭素数２〜２０のアルキニル基としては、具体的にエチニル基、２−プロピニル基または３−ブチニル基などが挙げられる。
【００１５】
置換されていても良い炭素数６〜２０のアリール基としては、具体的にフェニル基、ナフチル基またはアントラセニル基などが挙げられ、その置換基としては、例えばアルキル基、ハロゲン原子またはアルコキシ基などが挙げられる。置換されていても良い炭素数６〜２０のアリール基としては、具体的にフェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、メトキシフェニル基、クロロフェニル基、ブロモフェニル基、ジフェニルフェニル基、ナフチル基またはアントラセニル基などが挙げられる。
【００１６】
置換されていても良い炭素数７〜２０のアラルキル基としては、具体的にベンジル基、ジフェニルメチル基、ナフチルメチル基またはアントラセニルメチル基などが挙げられ、その置換基としては、例えばアルキル基、ハロゲン原子またはアルコキシ基などが挙げられる。置換されていても良い炭素数７〜２０のアラルキル基としては、具体的にベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（メトキシフェニル）メチル基、（クロロフェニル）メチル基、（ブロモフェニル）メチル基、ジフェニルメチル基、ナフチルメチル基またはアントラセニルメチル基などが挙げられる。好ましくはベンジル基が挙げられる。
【００１７】
炭素数１〜２０のアルキリデン基としては、具体的にメチレン基、エチリデン基、ｎ−プロピリデン基、ｉ−プロピリデン基、ｎ−ブチリデン基、ｎ−ペンチリデン基、ネオペンチリデン基、ｎ−ヘキシリデン基またはｎ−オクチリデン基などが挙げられる。好ましくはネオペンチリデン基が挙げられる。
【００１８】
炭素数１〜２０のアルコキシ基としては、具体的にメトキシ基、エトキシ基、ｎ−プロポキシ基、ｉ−プロポキシ基、ｎ−ブトキシ基、ｔｅｒｔ−ブトキシ基、ｎ−ペントキシ基、ネオペントキシ基、ｎ−ヘキソキシ基、ｎ−オクトキシ基、フェノキシ基、クレゾキシ基、キシレノキシ基またはトリメチルフェノキシ基などが挙げられる。好ましくはメトキシ基、ｔｅｒｔ−ブトキシ基、フェノキシ基、クレゾキシ基またはトリメチルフェノキシ基が挙げられる。
【００１９】
炭素数２〜２０のアミノ基としては、具体的にジメチルアミノ基、ジエチルアミノ基、ジ−ｎ−プロピルアミノ基、ジ−ｉ−プロピルアミノ基、ジ−ｎ−ブチルアミノ基またはジフェニルアミノ基などが挙げられる。
【００２０】
炭素数１〜２０のチオニル基としては、具体的にメチルチオ基、エチルチオ基、ｎ−プロピルチオ基、ｉ−プロピルチオ基、ｎ−ブチルチオ基、ｓｅｃ−ブチルチオ基、ｔｅｒｔ−ブチルチオ基、ｎ−ペンチルチオ基、ネオペンチルチオ基、ｎ−ヘキシルチオ基、ｎ−オクチルチオ基またはフェニルチオ基などが挙げられる。
【００２１】
Ｚで示される中性配位としては、オレフィン類、芳香族化合物類、エーテル類、スルフィド類、アミン類、ニトリル類、ホスフィン類またはホスフィンオキサイド類などが挙げられる。Ｚで示される中性配位としては、具体的にエチレン、プロピレン、１−ブテン、２−ブテン、イソブテン、１，３−ブタジエン、１−ペンテン、２−ペンテン、１−ヘキセン、２−ヘキセン、３−ヘキセン、４，４−ジメチル−１−ペンテン、１−オクテン、１−デセン、シクロペンテン、シクロヘキセン、シクロオクタジエン、スチレン、α−メチルスチレン、β−メチルスチレン、スチルベン、１−ビニルナフタレン、２−ビニルナフタレン、ベンゼン、トルエン、キシレン、メシチレン、ナフタレン、アントラセン、ジエチルエーテル、メチル−ｔｅｒｔ−ブチルエーテル、フラン、テトラヒドロフラン、ピラン、ベンゾフラン、１，２−ジメトキシエタン、１，３−ジメトキシプロパン、ジメチルスルフィド、ジエチルスルフィド、１−（メチルチオ）プロパン、ジフェニルスルフィド、１，２−ビス(メチルチオ)エタン、３，６−ジチアオクタン、チオフェン、テトラヒドロチオフェン、チアシクロヘキサン、チアシクロオクタン、トリメチルアミン、トリエチルアミン、エチルジイソプロピルアミン、Ｎ，Ｎ−ジメチルアニリン、Ｎ，Ｎ，Ｎ’，Ｎ’−テトラメチルエチレンジアミン、Ｎ−メチルピロール、Ｎ−メチルイミダゾール、ピリジン、Ｎ，Ｎ−ジメチルアミノピリジン、アセトニトリル、エチルシアニド、プロピオニトリル、ベンゾニトリル、トリメチルホスフィン、トリエチルホスフィン、トリ−ｎ−ブチルホスフィン、トリ−ｔｅｒｔ−ブチルホスフィン、トリ−ｎ−ヘキシルホスフィン、トリシクロヘキシルホスフィン、ジメチルフェニルホスフィン、メチルジフェニルホスフィン、トリフェニルホスフィン、トリベンジルホスフィン、トリメチルホスフィンオキサイド、トリエチルホスフィンオキサイド、トリ−ｎ−ブチルホスフィンオキサイド、トリ−ｔｅｒｔ−ブチルホスフィンオキサイド、トリ−ｎ−ヘキシルホスフィンオキサイド、トリシクロヘキシルホスフィンオキサイド、ジメチルフェニルホスフィンオキサイド、メチルジフェニルホスフィンオキサイド、トリフェニルホスフィンオキサイドまたはトリベンジルホスフィンオキサイドなどが挙げられる。Ｚで示される中性配位子として、好ましくはオレフィン類、芳香族化合物類、スルフィド類、ホスフィン類またはホスフィンオキサイド類が挙げられ、さらに好ましくはオレフィン類またはスルフィド類が挙げられる。
【００２２】
一般式（１）
[ＴａＸ4-l-mＹlＺn]o      （１）
（式中Ｘはハロゲン原子を表し、Ｙはアニオン性配位子を表し、Ｚは中性配位子を表し、ｌは０〜４までの整数を表し、ｍは０〜４までの整数を表し、ｎは０以上の数を表し、ｏは１以上の整数を表す。ただし、ｌ＋ｍ＜５である。）
で示される低原子価タンタル化合物としては、具体的に下記に示した化合物が挙げられる。
【００２３】
ＴａＦ3、ＴａＦ3（ＰＭｅ3）3、ＴａＦ3（ＰＰｈ3）3、ＴａＦ3（ｔｅｔｒａｈｙｄｒｏｆｕｒａｎｅ）3、ＴａＦ3（ｔｅｔｒａｈｙｄｒｏｔｈｉｏｐｈｅｎｅ）3、ＴａＦ3（ｐｙｒｉｄｎｅ）3、
【００２４】
ＴａＣｌ3、ＴａＣｌ3（Ｃ2Ｈ4）3、ＴａＣｌ3（Ｃ2Ｈ4）2（ＰＭｅ3）、ＴａＣｌ3（Ｃ2Ｈ4）（ＰＭｅ3）2、ＴａＣｌ3（１−ｈｅｘｅｎｅ）3、ＴａＣｌ3（１−ｈｅｘｅｎｅ）2（ＰＭｅ3）、ＴａＣｌ3（１−ｈｅｘｅｎｅ）（ＰＭｅ3）2、ＴａＣｌ3（１，３−ｂｕｔａｄｉｎｅ）（ＰＭｅ3）、
【００２５】
ＴａＣｌ3（Ｃ2Ｈ4）2（ＰＰｈ3）、ＴａＣｌ3（Ｃ2Ｈ4）（ＰＰｈ3）2、ＴａＣｌ3（Ｃ3Ｈ６）2（ＰＰｈ3）、ＴａＣｌ3（１−ｈｅｘｅｎｅ）2（ＰＰｈ3）、ＴａＣｌ3（１−ｈｅｘｅｎｅ）（ＰＰｈ3）2、
【００２６】
ＴａＣｌ3（Ｃ2Ｈ4）2（Ｐ（ｔｅｒｔ−Ｂｕ）3）、ＴａＣｌ3（Ｃ2Ｈ4）（Ｐ（ｔｅｒｔ−Ｂｕ）3）2、
【００２７】
ＴａＣｌ3（Ｃ2Ｈ4）2（ｔｅｔｒａｈｙｄｒｏｆｕｒａｎｅ）、ＴａＣｌ3（Ｃ2Ｈ4）（ｔｅｔｒａｈｙｄｒｏｆｕｒａｎｅ）2、ＴａＣｌ3（Ｃ3Ｈ6）2（ｔｅｔｒａｈｙｄｒｏｆｕｒａｎｅ）、
【００２８】
ＴａＣｌ3（Ｃ2Ｈ4）2（ｔｅｔｒａｈｙｄｒｏｔｈｉｏｐｈｅｎｅ）、ＴａＣｌ3（Ｃ2Ｈ4）（ｔｅｔｒａｈｙｄｒｏｔｈｉｏｐｈｅｎｅ）2、ＴａＣｌ3（１−ｈｅｘｅｎｅ）2（ｔｅｔｒａｈｙｄｒｏｔｈｉｏｐｈｅｎｅ）、ＴａＣｌ3（１−ｈｅｘｅｎｅ）（ｔｅｔｒａｈｙｄｒｏｔｈｉｏｐｈｅｎｅ）2、ＴａＣｌ3（１−ｏｃｔｅｎｅ）2（ｔｅｔｒａｈｙｄｒｏｔｈｉｏｐｈｅｎｅ）、ＴａＣｌ3（１−ｏｃｔｅｎｅ）（ｔｅｔｒａｈｙｄｒｏｔｈｉｏｐｈｅｎｅ）2、ＴａＣｌ3（１，３−ｂｕｔａｄｉｎｅ）（ｔｅｔｒａｈｙｄｒｏｔｈｉｏｐｈｅｎｅ）、
【００２９】
ＴａＣｌ3（Ｃ2Ｈ4）2（ＮＥｔ3）、ＴａＣｌ3（Ｃ2Ｈ4）（ＮＥｔ3）2、 
【００３０】
ＴａＣｌ3（Ｃ2Ｈ4）2（ｐｙｒｉｄｉｎｅ）、ＴａＣｌ3（Ｃ2Ｈ4）（ｐｙｒｉｄｉｎｅ）2、ＴａＣｌ3（１−ｈｅｘｅｎｅ）2（ｐｙｒｉｄｉｎｅ）、ＴａＣｌ3（１−ｈｅｘｅｎｅ）（ｐｙｒｉｄｉｎｅ）2、ＴａＣｌ3（１，３−ｂｕｔａｄｉｎｅ）（ｐｙｒｉｄｉｎｅ）、
【００３１】
ＴａＣｌ3（Ｃ2Ｈ4）（１，２−ｄｉｍｅｔｈｏｘｙｅｔｈａｎｅ）、ＴａＣｌ3（Ｃ3Ｈ6）（１，２−ｄｉｍｅｔｈｏｘｙｅｔｈａｎｅ）、
【００３２】
ＴａＣｌ3（Ｃ2Ｈ4）（１，３−ｄｉｍｅｔｈｏｘｙｐｒｏｐａｎｅ）、ＴａＣｌ3（Ｃ3Ｈ6）（１，３−ｄｉｍｅｔｈｏｘｙｐｒｏｐａｎｅ）、 
【００３３】
ＴａＣｌ3（Ｃ2Ｈ4）（１，２−ｂｉｓ（ｍｅｔｈｙｌｔｈｉｏ）ｅｔｈａｎｅ）、ＴａＣｌ3（Ｃ3Ｈ6）（１，２−ｂｉｓ（ｍｅｔｈｙｌｔｈｉｏ）ｅｔｈａｎｅ）、 
【００３４】
ＴａＣｌ3（Ｃ2Ｈ4）（３，６−ｄｉｔｈｉａｏｃｔａｎｅ）、ＴａＣｌ3（１−ｈｅｘｅｎｅ）（３，６−ｄｉｔｈｉａｏｃｔａｎｅ）、ＴａＣｌ3（１−ｏｃｔｅｎｅ）（３，６−ｄｉｔｈｉａｏｃｔａｎｅ）、
【００３５】
ＴａＣｌ3（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、ＴａＣｌ3（１−ｈｅｘｅｎｅ）（Ｎ，Ｎ，Ｎ’，Ｎ’−ｔｅｔｒａｍｅｔｈｙｌｅｔｈｙｌｅｎｅｄｉａｍｉｎｅ）、 
【００３６】
ＴａＣｌ3（ＰＭｅ3）3、ＴａＣｌ3（ＰＥｔ3）3、ＴａＣｌ3（Ｐ（ｔｅｒｔ−Ｂｕ）3）3、ＴａＣｌ3（ＰＰｈ3）3、ＴａＣｌ3（ｄｉｅｔｈｙｌｅｔｈｅｒ）3、ＴａＣｌ3（ｔｅｔｒａｈｙｄｒｏｆｕｒａｎｅ）3、ＴａＣｌ3（ｔｅｔｒａｈｙｄｒｏｔｈｉｏｐｈｅｎｅ）3、ＴａＣｌ3（ＮＥｔ3）3、ＴａＣｌ3（ｐｙｒｉｄｎｅ）3、
【００３７】
ＴａＢｒ3、ＴａＢｒ3（Ｃ2Ｈ4）3、ＴａＢｒ3（Ｃ2Ｈ4）2（ＰＭｅ3）、ＴａＢｒ3（Ｃ2Ｈ4）（ＰＭｅ3）2、ＴａＢｒ3（１−ｈｅｘｅｎｅ）3、ＴａＢｒ3（１−ｈｅｘｅｎｅ）2（ＰＭｅ3）、ＴａＢｒ3（１−ｈｅｘｅｎｅ）（ＰＭｅ3）2、ＴａＢｒ3（１，３−ｂｕｔａｄｉｎｅ）（ＰＭｅ3）、
【００３８】
ＴａＢｒ3（Ｃ2Ｈ4）2（ＰＰｈ3）、ＴａＢｒ3（Ｃ2Ｈ4）（ＰＰｈ3）2、ＴａＢｒ3（Ｃ3Ｈ6）2（ＰＰｈ3）、ＴａＢｒ3（１−ｈｅｘｅｎｅ）2（ＰＰｈ3）、ＴａＢｒ3（１−ｈｅｘｅｎｅ）（ＰＰｈ3）2、
【００３９】
ＴａＢｒ3（Ｃ2Ｈ4）2（Ｐ（ｔｅｒｔ−Ｂｕ）3）、ＴａＢｒ3（Ｃ2Ｈ4）（Ｐ（ｔｅｒｔ−Ｂｕ）3）2、
【００４０】
ＴａＢｒ3（Ｃ2Ｈ4）2（ｔｅｔｒａｈｙｄｒｏｆｕｒａｎｅ）、ＴａＢｒ3（Ｃ2Ｈ4）（ｔｅｔｒａｈｙｄｒｏｆｕｒａｎｅ）2、ＴａＢｒ3（Ｃ3Ｈ6）2（ｔｅｔｒａｈｙｄｒｏｆｕｒａｎｅ）、
【００４１】
ＴａＢｒ3（Ｃ2Ｈ4）2（ｔｅｔｒａｈｙｄｒｏｔｈｉｏｐｈｅｎｅ）、ＴａＢｒ3（Ｃ2Ｈ4）（ｔｅｔｒａｈｙｄｒｏｔｈｉｏｐｈｅｎｅ）2、ＴａＢｒ3（１−ｈｅｘｅｎｅ）2（ｔｅｔｒａｈｙｄｒｏｔｈｉｏｐｈｅｎｅ）、ＴａＢｒ3（１−ｈｅｘｅｎｅ）（ｔｅｔｒａｈｙｄｒｏｔｈｉｏｐｈｅｎｅ）2、ＴａＢｒ3（１−ｏｃｔｅｎｅ）2（ｔｅｔｒａｈｙｄｒｏｔｈｉｏｐｈｅｎｅ）、ＴａＢｒ3（１−ｏｃｔｅｎｅ）（ｔｅｔｒａｈｙｄｒｏｔｈｉｏｐｈｅｎｅ）2、ＴａＢｒ3（１，３−ｂｕｔａｄｉｎｅ）（ｔｅｔｒａｈｙｄｒｏｔｈｉｏｐｈｅｎｅ）、
【００４２】
ＴａＢｒ3（Ｃ2Ｈ4）2（ＮＥｔ3）、ＴａＢｒ3（Ｃ2Ｈ4）（ＮＥｔ3）2、 
【００４３】
ＴａＢｒ3（Ｃ2Ｈ4）2（ｐｙｒｉｄｉｎｅ）、ＴａＢｒ3（Ｃ2Ｈ4）（ｐｙｒｉｄｉｎｅ）2、ＴａＢｒ3（１−ｈｅｘｅｎｅ）2（ｐｙｒｉｄｉｎｅ）、ＴａＢｒ3（１−ｈｅｘｅｎｅ）（ｐｙｒｉｄｉｎｅ）2、ＴａＢｒ3（１，３−ｂｕｔａｄｉｎｅ）（ｐｙｒｉｄｉｎｅ）、
【００４４】
ＴａＢｒ3（Ｃ2Ｈ4）（１，２−ｄｉｍｅｔｈｏｘｙｅｔｈａｎｅ）、ＴａＢｒ3（Ｃ3Ｈ6）（１，２−ｄｉｍｅｔｈｏｘｙｅｔｈａｎｅ）、
【００４５】
ＴａＢｒ3（Ｃ2Ｈ4）（１，３−ｄｉｍｅｔｈｏｘｙｐｒｏｐａｎｅ）、ＴａＢｒ3（Ｃ3Ｈ6）（１，３−ｄｉｍｅｔｈｏｘｙｐｒｏｐａｎｅ）、 
【００４６】
ＴａＢｒ3（Ｃ2Ｈ4）（１，２−ｂｉｓ（ｍｅｔｈｙｌｔｈｉｏ）ｅｔｈａｎｅ）、ＴａＢｒ3（Ｃ3Ｈ6）（１，２−ｂｉｓ（ｍｅｔｈｙｌｔｈｉｏ）ｅｔｈａｎｅ）、 
【００４７】
ＴａＢｒ3（Ｃ2Ｈ4）（３，６−ｄｉｔｈｉａｏｃｔａｎｅ）、ＴａＢｒ3（１−ｈｅｘｅｎｅ）（３，６−ｄｉｔｈｉａｏｃｔａｎｅ）、ＴａＢｒ3（１−ｏｃｔｅｎｅ）（３，６−ｄｉｔｈｉａｏｃｔａｎｅ）、
【００４８】
ＴａＢｒ3（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、ＴａＢｒ3（１−ｈｅｘｅｎｅ）（Ｎ，Ｎ，Ｎ’，Ｎ’−ｔｅｔｒａｍｅｔｈｙｌｅｔｈｙｌｅｎｅｄｉａｍｉｎｅ）、 
【００４９】
ＴａＢｒ3（ＰＭｅ3）3、ＴａＢｒ3（ＰＥｔ3）3、ＴａＢｒ3（Ｐ（ｔｅｒｔ−Ｂｕ）3）3、ＴａＢｒ3（ＰＰｈ3）3、ＴａＢｒ3（ｄｉｅｔｈｙｌｅｔｈｅｒ）3、ＴａＢｒ3（ｔｅｔｒａｈｙｄｒｏｆｕｒａｎｅ）3、ＴａＢｒ3（ｔｅｔｒａｈｙｄｒｏｔｈｉｏｐｈｅｎｅ）3、ＴａＢｒ3（ＮＥｔ3）3、ＴａＢｒ3（ｐｙｒｉｄｎｅ）3、
【００５０】
ＴａＩ3、ＴａＩ3（Ｃ2Ｈ4）3、ＴａＩ3（Ｃ2Ｈ4）2（ＰＭｅ3）、ＴａＩ3（Ｃ2Ｈ4）（ＰＭｅ3）2、ＴａＩ3（１−ｈｅｘｅｎｅ）3、ＴａＩ3（１−ｈｅｘｅｎｅ）2（ＰＭｅ3）、ＴａＩ3（１−ｈｅｘｅｎｅ）（ＰＭｅ3）2、ＴａＩ3（１，３−ｂｕｔａｄｉｎｅ）（ＰＭｅ3）、
【００５１】
ＴａＩ3（Ｃ2Ｈ4）2（ＰＰｈ3）、ＴａＩ3（Ｃ2Ｈ4）（ＰＰｈ3）2、ＴａＩ3（Ｃ3Ｈ6）2（ＰＰｈ3）、ＴａＩ3（１−ｈｅｘｅｎｅ）2（ＰＰｈ3）、ＴａＩ3（１−ｈｅｘｅｎｅ）（ＰＰｈ3）2、
【００５２】
ＴａＩ3（Ｃ2Ｈ4）2（Ｐ（ｔｅｒｔ−Ｂｕ）3）、ＴａＩ3（Ｃ2Ｈ4）（Ｐ（ｔｅｒｔ−Ｂｕ）3）2、
【００５３】
ＴａＩ3（Ｃ2Ｈ4）2（ｔｅｔｒａｈｙｄｒｏｆｕｒａｎｅ）、ＴａＩ3（Ｃ2Ｈ4）（ｔｅｔｒａｈｙｄｒｏｆｕｒａｎｅ）2、ＴａＩ3（Ｃ3Ｈ6）2（ｔｅｔｒａｈｙｄｒｏｆｕｒａｎｅ）、
【００５４】
ＴａＩ3（Ｃ2Ｈ4）2（ｔｅｔｒａｈｙｄｒｏｔｈｉｏｐｈｅｎｅ）、ＴａＩ3（Ｃ2Ｈ4）（ｔｅｔｒａｈｙｄｒｏｔｈｉｏｐｈｅｎｅ）2、ＴａＩ3（１−ｈｅｘｅｎｅ）2（ｔｅｔｒａｈｙｄｒｏｔｈｉｏｐｈｅｎｅ）、ＴａＩ3（１−ｈｅｘｅｎｅ）（ｔｅｔｒａｈｙｄｒｏｔｈｉｏｐｈｅｎｅ）2、ＴａＩ3（１−ｏｃｔｅｎｅ）2（ｔｅｔｒａｈｙｄｒｏｔｈｉｏｐｈｅｎｅ）、ＴａＩ3（１−ｏｃｔｅｎｅ）（ｔｅｔｒａｈｙｄｒｏｔｈｉｏｐｈｅｎｅ）2、ＴａＩ3（１，３−ｂｕｔａｄｉｎｅ）（ｔｅｔｒａｈｙｄｒｏｔｈｉｏｐｈｅｎｅ）、
【００５５】
ＴａＩ3（Ｃ2Ｈ4）2（ＮＥｔ3）、ＴａＩ3（Ｃ2Ｈ4）（ＮＥｔ3）2、 
【００５６】
ＴａＩ3（Ｃ2Ｈ4）2（ｐｙｒｉｄｉｎｅ）、ＴａＩ3（Ｃ2Ｈ4）（ｐｙｒｉｄｉｎｅ）2、ＴａＩ3（１−ｈｅｘｅｎｅ）2（ｐｙｒｉｄｉｎｅ）、ＴａＩ3（１−ｈｅｘｅｎｅ）（ｐｙｒｉｄｉｎｅ）2、ＴａＩ3（１，３−ｂｕｔａｄｉｎｅ）（ｐｙｒｉｄｉｎｅ）、
【００５７】
ＴａＩ3（Ｃ2Ｈ4）（１，２−ｄｉｍｅｔｈｏｘｙｅｔｈａｎｅ）、ＴａＩ3（Ｃ3Ｈ6）（１，２−ｄｉｍｅｔｈｏｘｙｅｔｈａｎｅ）、
【００５８】
ＴａＩ3（Ｃ2Ｈ4）（１，３−ｄｉｍｅｔｈｏｘｙｐｒｏｐａｎｅ）、ＴａＩ3（Ｃ3Ｈ6）（１，３−ｄｉｍｅｔｈｏｘｙｐｒｏｐａｎｅ）、 
【００５９】
ＴａＩ3（Ｃ2Ｈ4）（１，２−ｂｉｓ（ｍｅｔｈｙｌｔｈｉｏ）ｅｔｈａｎｅ）、ＴａＩ3（Ｃ3Ｈ6）（１，２−ｂｉｓ（ｍｅｔｈｙｌｔｈｉｏ）ｅｔｈａｎｅ）、 
【００６０】
ＴａＩ3（Ｃ2Ｈ4）（３，６−ｄｉｔｈｉａｏｃｔａｎｅ）、ＴａＩ3（１−ｈｅｘｅｎｅ）（３，６−ｄｉｔｈｉａｏｃｔａｎｅ）、ＴａＩ3（１−ｏｃｔｅｎｅ）（３，６−ｄｉｔｈｉａｏｃｔａｎｅ）、
【００６１】
ＴａＩ3（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、ＴａＩ3（１−ｈｅｘｅｎｅ）（Ｎ，Ｎ，Ｎ’，Ｎ’−ｔｅｔｒａｍｅｔｈｙｌｅｔｈｙｌｅｎｅｄｉａｍｉｎｅ）、 
【００６２】
ＴａＩ3（ＰＭｅ3）3、ＴａＩ3（ＰＥｔ3）3、ＴａＩ3（Ｐ（ｔｅｒｔ−Ｂｕ）3）3、ＴａＩ3（ＰＰｈ3）3、ＴａＩ3（ｄｉｅｔｈｙｌｅｔｈｅｒ）3、ＴａＩ3（ｔｅｔｒａｈｙｄｒｏｆｕｒａｎｅ）3、ＴａＩ3（ｔｅｔｒａｈｙｄｒｏｔｈｉｏｐｈｅｎｅ）3、ＴａＩ3（ＮＥｔ3）3、ＴａＩ3（ｐｙｒｉｄｎｅ）3、
【００６３】
Ｔａ（Ｍｅ）Ｃｌ2、Ｔａ（Ｍｅ）Ｃｌ2（Ｃ2Ｈ4）3、Ｔａ（Ｍｅ）Ｃｌ2（Ｃ2Ｈ4）2（ＰＭｅ3）、Ｔａ（Ｍｅ）Ｃｌ2（Ｃ2Ｈ4）（ＰＭｅ3）2、Ｔａ（Ｍｅ）Ｃｌ2（１−ｈｅｘｅｎｅ）3、Ｔａ（Ｍｅ）Ｃｌ2（１−ｈｅｘｅｎｅ）2（ＰＭｅ3）、Ｔａ（Ｍｅ）Ｃｌ2（１−ｈｅｘｅｎｅ）（ＰＭｅ3）2、Ｔａ（Ｍｅ）Ｃｌ2（１−ｏｃｔｅｎｅ）3、Ｔａ（Ｍｅ）Ｃｌ2（１−ｏｃｔｅｎｅ）2（ＰＭｅ3）、Ｔａ（Ｍｅ）Ｃｌ2（１−ｏｃｔｅｎｅ）（ＰＭｅ3）2、Ｔａ（Ｍｅ）Ｃｌ2（１，３−ｂｕｔａｄｉｎｅ）（ＰＭｅ3）、
【００６４】
Ｔａ（Ｍｅ）Ｃｌ2（Ｃ2Ｈ4）2（ＰＰｈ3）、Ｔａ（Ｍｅ）Ｃｌ2（Ｃ2Ｈ4）（ＰＰｈ3）2、Ｔａ（Ｍｅ）Ｃｌ2（１−ｈｅｘｅｎｅ）2（ＰＰｈ3）、Ｔａ（Ｍｅ）Ｃｌ2（１−ｈｅｘｅｎｅ）（ＰＰｈ3）2、 
【００６５】
Ｔａ（Ｍｅ）Ｃｌ2（Ｃ2Ｈ4）2（Ｐ（ｔｅｒｔ−Ｂｕ）3）、Ｔａ（Ｍｅ）Ｃｌ2（Ｃ2Ｈ4）（Ｐ（ｔｅｒｔ−Ｂｕ）3）2、Ｔａ（Ｍｅ）Ｃｌ2（１−ｈｅｘｅｎｅ）2（Ｐ（ｔｅｒｔ−Ｂｕ）3）、Ｔａ（Ｍｅ）Ｃｌ2（１−ｈｅｘｅｎｅ）（Ｐ（ｔｅｒｔ−Ｂｕ）3）2、 
【００６６】
Ｔａ（Ｍｅ）Ｃｌ2（Ｃ2Ｈ4）2（ｄｉｅｔｈｙｌｅｔｈｅｒ）、Ｔａ（Ｍｅ）Ｃｌ2（Ｃ2Ｈ4）（ｄｉｅｔｈｙｌｅｔｈｅｒ）2、 
【００６７】
Ｔａ（Ｍｅ）Ｃｌ2（Ｃ2Ｈ4）2（ｔｅｔｒａｈｙｄｒｏｆｕｒａｎｅ）、Ｔａ（Ｍｅ）Ｃｌ2（Ｃ2Ｈ4）（ｔｅｔｒａｈｙｄｒｏｆｕｒａｎｅ）2、Ｔａ（Ｍｅ）Ｃｌ2（１−ｈｅｘｅｎｅ）2（ｔｅｔｒａｈｙｄｒｏｆｕｒａｎｅ）、Ｔａ（Ｍｅ）Ｃｌ2（１−ｈｅｘｅｎｅ）（ｔｅｔｒａｈｙｄｒｏｆｕｒａｎｅ）2、 
【００６８】
Ｔａ（Ｍｅ）Ｃｌ2（Ｃ2Ｈ4）2（ｔｅｔｒａｈｙｄｒｏｔｈｉｏｐｈｅｎｅ）、Ｔａ（Ｍｅ）Ｃｌ2（Ｃ2Ｈ4）（ｔｅｔｒａｈｙｄｒｏｔｈｉｏｐｈｅｎｅ）2、Ｔａ（Ｍｅ）Ｃｌ2（１−ｈｅｘｅｎｅ）2（ｔｅｔｒａｈｙｄｒｏｔｈｉｏｐｈｅｎｅ）、Ｔａ（Ｍｅ）Ｃｌ2（１−ｈｅｘｅｎｅ）（ｔｅｔｒａｈｙｄｒｏｔｈｉｏｐｈｅｎｅ）2、Ｔａ（Ｍｅ）Ｃｌ2（１−ｏｃｔｅｎｅ）2（ｔｅｔｒａｈｙｄｒｏｔｈｉｏｐｈｅｎｅ）、Ｔａ（Ｍｅ）Ｃｌ2（１−ｏｃｔｅｎｅ）（ｔｅｔｒａｈｙｄｒｏｔｈｉｏｐｈｅｎｅ）2、Ｔａ（Ｍｅ）Ｃｌ2（１，３−ｂｕｔａｄｉｎｅ）（ｔｅｔｒａｈｙｄｒｏｔｈｉｏｐｈｅｎｅ）、
【００６９】
Ｔａ（Ｍｅ）Ｃｌ2（Ｃ2Ｈ4）2（ＮＥｔ3）、Ｔａ（Ｍｅ）Ｃｌ2（Ｃ2Ｈ4）（ＮＥｔ3）2、 
【００７０】
Ｔａ（Ｍｅ）Ｃｌ2（Ｃ2Ｈ4）2（ｐｙｒｉｄｉｎｅ）、Ｔａ（Ｍｅ）Ｃｌ2（Ｃ2Ｈ4）（ｐｙｒｉｄｉｎｅ）2Ｔａ（Ｍｅ）Ｃｌ2（１−ｈｅｘｅｎｅ）2（ｐｙｒｉｄｉｎｅ）、Ｔａ（Ｍｅ）Ｃｌ2（１−ｈｅｘｅｎｅ）（ｐｙｒｉｄｉｎｅ）2、 
【００７１】
Ｔａ（Ｍｅ）Ｃｌ2（Ｃ2Ｈ4）（１，２−ｄｉｍｅｔｈｏｘｙｅｔｈａｎｅ）、 
【００７２】
Ｔａ（Ｍｅ）Ｃｌ2（Ｃ2Ｈ4）（１，３−ｄｉｍｅｔｈｏｘｙｐｒｏｐａｎｅ）、 
【００７３】
Ｔａ（Ｍｅ）Ｃｌ2（Ｃ2Ｈ4）（１，２−ｂｉｓ（ｍｅｔｈｙｌｔｈｉｏ）ｅｔｈａｎｅ）、 
【００７４】
Ｔａ（Ｍｅ）Ｃｌ2（Ｃ2Ｈ4）（３，６−ｄｉｔｈｉａｏｃｔａｎｅ）、Ｔａ（Ｍｅ）Ｃｌ2（１−ｈｅｘｅｎｅ）（３，６−ｄｉｔｈｉａｏｃｔａｎｅ）、 
【００７５】
Ｔａ（Ｍｅ）Ｃｌ2（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、 
【００７６】
Ｔａ（Ｍｅ）Ｃｌ2（ＰＭｅ3）3、Ｔａ（Ｍｅ）Ｃｌ2（Ｐ（ｔｅｒｔ−Ｂｕ）3）3、Ｔａ（Ｍｅ）Ｃｌ2（ＰＰｈ3）3、Ｔａ（Ｍｅ）Ｃｌ2（ｔｅｔｒａｈｙｄｒｏｆｕｒａｎｅ）3、Ｔａ（Ｍｅ）Ｃｌ2（ｔｅｔｒａｈｙｄｒｏｔｈｉｏｐｈｅｎｅ）3、Ｔａ（Ｍｅ）Ｃｌ2（ｐｙｒｉｄｎｅ）3、
【００７７】
Ｔａ（Ｍｅ）Ｂｒ2、Ｔａ（Ｍｅ）Ｂｒ2（Ｃ2Ｈ4）3、Ｔａ（Ｍｅ）Ｂｒ2（Ｃ2Ｈ4）2（ＰＭｅ3）、Ｔａ（Ｍｅ）Ｂｒ2（Ｃ2Ｈ4）（ＰＭｅ3）2、Ｔａ（Ｍｅ）Ｂｒ2（１−ｈｅｘｅｎｅ）3、Ｔａ（Ｍｅ）Ｂｒ2（１−ｈｅｘｅｎｅ）2（ＰＭｅ3）、Ｔａ（Ｍｅ）Ｂｒ2（１−ｈｅｘｅｎｅ）（ＰＭｅ3）2、Ｔａ（Ｍｅ）Ｂｒ2（１−ｏｃｔｅｎｅ）3、Ｔａ（Ｍｅ）Ｂｒ2（１−ｏｃｔｅｎｅ）2（ＰＭｅ3）、Ｔａ（Ｍｅ）Ｂｒ2（１−ｏｃｔｅｎｅ）（ＰＭｅ3）2、Ｔａ（Ｍｅ）Ｂｒ2（１，３−ｂｕｔａｄｉｎｅ）（ＰＭｅ3）、
【００７８】
Ｔａ（Ｍｅ）Ｂｒ2（Ｃ2Ｈ4）2（ＰＰｈ3）、Ｔａ（Ｍｅ）Ｂｒ2（Ｃ2Ｈ4）（ＰＰｈ3）2、Ｔａ（Ｍｅ）Ｂｒ2（１−ｈｅｘｅｎｅ）2（ＰＰｈ3）、Ｔａ（Ｍｅ）Ｂｒ2（１−ｈｅｘｅｎｅ）（ＰＰｈ3）2、 
【００７９】
Ｔａ（Ｍｅ）Ｂｒ2（Ｃ2Ｈ4）2（Ｐ（ｔｅｒｔ−Ｂｕ）3）、Ｔａ（Ｍｅ）Ｂｒ2（Ｃ2Ｈ4）（Ｐ（ｔｅｒｔ−Ｂｕ）3）2、Ｔａ（Ｍｅ）Ｂｒ2（１−ｈｅｘｅｎｅ）2（Ｐ（ｔｅｒｔ−Ｂｕ）3）、Ｔａ（Ｍｅ）Ｂｒ2（１−ｈｅｘｅｎｅ）（Ｐ（ｔｅｒｔ−Ｂｕ）3）2、 
【００８０】
Ｔａ（Ｍｅ）Ｂｒ2（Ｃ2Ｈ4）2（ｄｉｅｔｈｙｌｅｔｈｅｒ）、Ｔａ（Ｍｅ）Ｂｒ2（Ｃ2Ｈ4）（ｄｉｅｔｈｙｌｅｔｈｅｒ）2、 
【００８１】
Ｔａ（Ｍｅ）Ｂｒ2（Ｃ2Ｈ4）2（ｔｅｔｒａｈｙｄｒｏｆｕｒａｎｅ）、Ｔａ（Ｍｅ）Ｂｒ2（Ｃ2Ｈ4）（ｔｅｔｒａｈｙｄｒｏｆｕｒａｎｅ）2、Ｔａ（Ｍｅ）Ｂｒ2（１−ｈｅｘｅｎｅ）2（ｔｅｔｒａｈｙｄｒｏｆｕｒａｎｅ）、Ｔａ（Ｍｅ）Ｂｒ2（１−ｈｅｘｅｎｅ）（ｔｅｔｒａｈｙｄｒｏｆｕｒａｎｅ）2、 
【００８２】
Ｔａ（Ｍｅ）Ｂｒ2（Ｃ2Ｈ4）2（ｔｅｔｒａｈｙｄｒｏｔｈｉｏｐｈｅｎｅ）、Ｔａ（Ｍｅ）Ｂｒ2（Ｃ2Ｈ4）（ｔｅｔｒａｈｙｄｒｏｔｈｉｏｐｈｅｎｅ）2、Ｔａ（Ｍｅ）Ｂｒ2（１−ｈｅｘｅｎｅ）2（ｔｅｔｒａｈｙｄｒｏｔｈｉｏｐｈｅｎｅ）、Ｔａ（Ｍｅ）Ｂｒ2（１−ｈｅｘｅｎｅ）（ｔｅｔｒａｈｙｄｒｏｔｈｉｏｐｈｅｎｅ）2、Ｔａ（Ｍｅ）Ｂｒ2（１−ｏｃｔｅｎｅ）2（ｔｅｔｒａｈｙｄｒｏｔｈｉｏｐｈｅｎｅ）、Ｔａ（Ｍｅ）Ｂｒ2（１−ｏｃｔｅｎｅ）（ｔｅｔｒａｈｙｄｒｏｔｈｉｏｐｈｅｎｅ）2、Ｔａ（Ｍｅ）Ｂｒ2（１，３−ｂｕｔａｄｉｎｅ）（ｔｅｔｒａｈｙｄｒｏｔｈｉｏｐｈｅｎｅ）、
【００８３】
Ｔａ（Ｍｅ）Ｂｒ2（Ｃ2Ｈ4）2（ＮＥｔ3）、Ｔａ（Ｍｅ）Ｂｒ2（Ｃ2Ｈ4）（ＮＥｔ3）2、 
【００８４】
Ｔａ（Ｍｅ）Ｂｒ2（Ｃ2Ｈ4）2（ｐｙｒｉｄｉｎｅ）、Ｔａ（Ｍｅ）Ｂｒ2（Ｃ2Ｈ4）（ｐｙｒｉｄｉｎｅ）2Ｔａ（Ｍｅ）Ｂｒ2（１−ｈｅｘｅｎｅ）2（ｐｙｒｉｄｉｎｅ）、Ｔａ（Ｍｅ）Ｂｒ2（１−ｈｅｘｅｎｅ）（ｐｙｒｉｄｉｎｅ）2、 
【００８５】
Ｔａ（Ｍｅ）Ｂｒ2（Ｃ2Ｈ4）（１，２−ｄｉｍｅｔｈｏｘｙｅｔｈａｎｅ）、 
【００８６】
Ｔａ（Ｍｅ）Ｂｒ2（Ｃ2Ｈ4）（１，３−ｄｉｍｅｔｈｏｘｙｐｒｏｐａｎｅ）、 
【００８７】
Ｔａ（Ｍｅ）Ｂｒ2（Ｃ2Ｈ4）（１，２−ｂｉｓ（ｍｅｔｈｙｌｔｈｉｏ）ｅｔｈａｎｅ）、 
【００８８】
Ｔａ（Ｍｅ）Ｂｒ2（Ｃ2Ｈ4）（３，６−ｄｉｔｈｉａｏｃｔａｎｅ）、Ｔａ（Ｍｅ）Ｂｒ2（１−ｈｅｘｅｎｅ）（３，６−ｄｉｔｈｉａｏｃｔａｎｅ）、 
【００８９】
Ｔａ（Ｍｅ）Ｂｒ2（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、 
【００９０】
Ｔａ（Ｍｅ）Ｂｒ2（ＰＭｅ3）3、Ｔａ（Ｍｅ）Ｂｒ2（Ｐ（ｔｅｒｔ−Ｂｕ）3）3、Ｔａ（Ｍｅ）Ｂｒ2（ＰＰｈ3）3、Ｔａ（Ｍｅ）Ｂｒ2（ｔｅｔｒａｈｙｄｒｏｆｕｒａｎｅ）3、Ｔａ（Ｍｅ）Ｂｒ2（ｔｅｔｒａｈｙｄｒｏｔｈｉｏｐｈｅｎｅ）3、Ｔａ（Ｍｅ）Ｂｒ2（ｐｙｒｉｄｎｅ）3、
【００９１】
Ｔａ（Ｍｅ）2Ｃｌ、Ｔａ（Ｍｅ）2Ｃｌ（Ｃ2Ｈ4）3、Ｔａ（Ｍｅ）2Ｃｌ（Ｃ2Ｈ4）2（ＰＭｅ3）、Ｔａ（Ｍｅ）2Ｃｌ（Ｃ2Ｈ4）（ＰＭｅ3）2、Ｔａ（Ｍｅ）2Ｃｌ（１−ｈｅｘｅｎｅ）3、Ｔａ（Ｍｅ）2Ｃｌ（１−ｈｅｘｅｎｅ）2（ＰＭｅ3）、Ｔａ（Ｍｅ）2Ｃｌ（１−ｈｅｘｅｎｅ）（ＰＭｅ3）2、Ｔａ（Ｍｅ）2Ｃｌ（１−ｏｃｔｅｎｅ）3、Ｔａ（Ｍｅ）2Ｃｌ（１−ｏｃｔｅｎｅ）2（ＰＭｅ3）、Ｔａ（Ｍｅ）2Ｃｌ（１−ｏｃｔｅｎｅ）（ＰＭｅ3）2、Ｔａ（Ｍｅ）2Ｃｌ（１，３−ｂｕｔａｄｉｎｅ）（ＰＭｅ3）、
【００９２】
Ｔａ（Ｍｅ）2Ｃｌ（Ｃ2Ｈ4）2（ＰＰｈ3）、Ｔａ（Ｍｅ）2Ｃｌ（Ｃ2Ｈ4）（ＰＰｈ3）2、Ｔａ（Ｍｅ）2Ｃｌ（１−ｈｅｘｅｎｅ）2（ＰＰｈ3）、Ｔａ（Ｍｅ）2Ｃｌ（１−ｈｅｘｅｎｅ）（ＰＰｈ3）2、 
【００９３】
Ｔａ（Ｍｅ）2Ｃｌ（Ｃ2Ｈ4）2（Ｐ（ｔｅｒｔ−Ｂｕ）3）、Ｔａ（Ｍｅ）2Ｃｌ（Ｃ2Ｈ4）（Ｐ（ｔｅｒｔ−Ｂｕ）3）2、Ｔａ（Ｍｅ）2Ｃｌ（１−ｈｅｘｅｎｅ）2（Ｐ（ｔｅｒｔ−Ｂｕ）3）、Ｔａ（Ｍｅ）2Ｃｌ（１−ｈｅｘｅｎｅ）（Ｐ（ｔｅｒｔ−Ｂｕ）3）2、
【００９４】
Ｔａ（Ｍｅ）2Ｃｌ（Ｃ2Ｈ4）2（ｄｉｅｔｈｙｌｅｔｈｅｒ）、Ｔａ（Ｍｅ）2Ｃｌ（Ｃ2Ｈ4）（ｄｉｅｔｈｙｌｅｔｈｅｒ）2、
【００９５】
Ｔａ（Ｍｅ）2Ｃｌ（Ｃ2Ｈ4）2（ｔｅｔｒａｈｙｄｒｏｆｕｒａｎｅ）、Ｔａ（Ｍｅ）2Ｃｌ（Ｃ2Ｈ4）（ｔｅｔｒａｈｙｄｒｏｆｕｒａｎｅ）2、Ｔａ（Ｍｅ）2Ｃｌ（１−ｈｅｘｅｎｅ）2（ｔｅｔｒａｈｙｄｒｏｆｕｒａｎｅ）、Ｔａ（Ｍｅ）2Ｃｌ（１−ｈｅｘｅｎｅ）（ｔｅｔｒａｈｙｄｒｏｆｕｒａｎｅ）2、 
【００９６】
Ｔａ（Ｍｅ）2Ｃｌ（Ｃ2Ｈ4）2（ｔｅｔｒａｈｙｄｒｏｔｈｉｏｐｈｅｎｅ）、Ｔａ（Ｍｅ）2Ｃｌ（Ｃ2Ｈ4）（ｔｅｔｒａｈｙｄｒｏｔｈｉｏｐｈｅｎｅ）2、Ｔａ（Ｍｅ）2Ｃｌ（１−ｈｅｘｅｎｅ）2（ｔｅｔｒａｈｙｄｒｏｔｈｉｏｐｈｅｎｅ）、Ｔａ（Ｍｅ）2Ｃｌ（１−ｈｅｘｅｎｅ）（ｔｅｔｒａｈｙｄｒｏｔｈｉｏｐｈｅｎｅ）2、Ｔａ（Ｍｅ）2Ｃｌ（１−ｏｃｔｅｎｅ）2（ｔｅｔｒａｈｙｄｒｏｔｈｉｏｐｈｅｎｅ）、Ｔａ（Ｍｅ）2Ｃｌ（１−ｏｃｔｅｎｅ）（ｔｅｔｒａｈｙｄｒｏｔｈｉｏｐｈｅｎｅ）2、Ｔａ（Ｍｅ）2Ｃｌ（１，３−ｂｕｔａｄｉｎｅ）（ｔｅｔｒａｈｙｄｒｏｔｈｉｏｐｈｅｎｅ）、
【００９７】
Ｔａ（Ｍｅ）2Ｃｌ（Ｃ2Ｈ4）2（ＮＥｔ3）、Ｔａ（Ｍｅ）2Ｃｌ（Ｃ2Ｈ4）（ＮＥｔ3）2、 
【００９８】
Ｔａ（Ｍｅ）2Ｃｌ（Ｃ2Ｈ4）2（ｐｙｒｉｄｉｎｅ）、Ｔａ（Ｍｅ）2Ｃｌ（Ｃ2Ｈ4）（ｐｙｒｉｄｉｎｅ）2、Ｔａ（Ｍｅ）2Ｃｌ（１−ｈｅｘｅｎｅ）2（ｐｙｒｉｄｉｎｅ）、Ｔａ（Ｍｅ）2Ｃｌ（１−ｈｅｘｅｎｅ）（ｐｙｒｉｄｉｎｅ）2、 
【００９９】
Ｔａ（Ｍｅ）2Ｃｌ（Ｃ2Ｈ4）（１，２−ｄｉｍｅｔｈｏｘｙｅｔｈａｎｅ）、 
【０１００】
Ｔａ（Ｍｅ）2Ｃｌ（Ｃ2Ｈ4）（１，３−ｄｉｍｅｔｈｏｘｙｐｒｏｐａｎｅ）、 
【０１０１】
Ｔａ（Ｍｅ）2Ｃｌ（Ｃ2Ｈ4）（１，２−ｂｉｓ（ｍｅｔｈｙｌｔｈｉｏ）ｅｔｈａｎｅ）、 
【０１０２】
Ｔａ（Ｍｅ）2Ｃｌ（Ｃ2Ｈ4）（３，６−ｄｉｔｈｉａｏｃｔａｎｅ）、Ｔａ（Ｍｅ）2Ｃｌ（１−ｈｅｘｅｎｅ）（３，６−ｄｉｔｈｉａｏｃｔａｎｅ）、 
【０１０３】
Ｔａ（Ｍｅ）2Ｃｌ（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、 
【０１０４】
Ｔａ（Ｍｅ）2Ｃｌ（ＰＭｅ3）3、Ｔａ（Ｍｅ）2Ｃｌ（Ｐ（ｔｅｒｔ−Ｂｕ）3）3、Ｔａ（Ｍｅ）2Ｃｌ（ＰＰｈ3）3、Ｔａ（Ｍｅ）2Ｃｌ（ｔｅｔｒａｈｙｄｒｏｆｕｒａｎｅ）3、Ｔａ（Ｍｅ）2Ｃｌ（ｔｅｔｒａｈｙｄｒｏｔｈｉｏｐｈｅｎｅ）3、Ｔａ（Ｍｅ）2Ｃｌ（ｐｙｒｉｄｎｅ）3、
【０１０５】
Ｔａ（Ｍｅ）2Ｂｒ、Ｔａ（Ｍｅ）2Ｂｒ（Ｃ2Ｈ4）3、Ｔａ（Ｍｅ）2Ｂｒ（Ｃ2Ｈ4）2（ＰＭｅ3）、Ｔａ（Ｍｅ）2Ｂｒ（Ｃ2Ｈ4）（ＰＭｅ3）2、Ｔａ（Ｍｅ）2Ｂｒ（１−ｈｅｘｅｎｅ）3、Ｔａ（Ｍｅ）2Ｂｒ（１−ｈｅｘｅｎｅ）2（ＰＭｅ3）、Ｔａ（Ｍｅ）2Ｂｒ（１−ｈｅｘｅｎｅ）（ＰＭｅ3）2、Ｔａ（Ｍｅ）2Ｂｒ（１−ｏｃｔｅｎｅ）3、Ｔａ（Ｍｅ）2Ｂｒ（１−ｏｃｔｅｎｅ）2（ＰＭｅ3）、Ｔａ（Ｍｅ）2Ｂｒ（１−ｏｃｔｅｎｅ）（ＰＭｅ3）2、Ｔａ（Ｍｅ）2Ｂｒ（１，３−ｂｕｔａｄｉｎｅ）（ＰＭｅ3）、
【０１０６】
Ｔａ（Ｍｅ）2Ｂｒ（Ｃ2Ｈ4）2（ＰＰｈ3）、Ｔａ（Ｍｅ）2Ｂｒ（Ｃ2Ｈ4）（ＰＰｈ3）2、Ｔａ（Ｍｅ）2Ｂｒ（１−ｈｅｘｅｎｅ）2（ＰＰｈ3）、Ｔａ（Ｍｅ）2Ｂｒ（１−ｈｅｘｅｎｅ）（ＰＰｈ3）2、 
【０１０７】
Ｔａ（Ｍｅ）2Ｂｒ（Ｃ2Ｈ4）2（Ｐ（ｔｅｒｔ−Ｂｕ）3）、Ｔａ（Ｍｅ）2Ｂｒ（Ｃ2Ｈ4）（Ｐ（ｔｅｒｔ−Ｂｕ）3）2、Ｔａ（Ｍｅ）2Ｂｒ（１−ｈｅｘｅｎｅ）2（Ｐ（ｔｅｒｔ−Ｂｕ）3）、Ｔａ（Ｍｅ）2Ｂｒ（１−ｈｅｘｅｎｅ）（Ｐ（ｔｅｒｔ−Ｂｕ）3）2、
【０１０８】
Ｔａ（Ｍｅ）2Ｂｒ（Ｃ2Ｈ4）2（ｄｉｅｔｈｙｌｅｔｈｅｒ）、Ｔａ（Ｍｅ）2Ｂｒ（Ｃ2Ｈ4）（ｄｉｅｔｈｙｌｅｔｈｅｒ）2、
【０１０９】
Ｔａ（Ｍｅ）2Ｂｒ（Ｃ2Ｈ4）2（ｔｅｔｒａｈｙｄｒｏｆｕｒａｎｅ）、Ｔａ（Ｍｅ）2Ｂｒ（Ｃ2Ｈ4）（ｔｅｔｒａｈｙｄｒｏｆｕｒａｎｅ）2、Ｔａ（Ｍｅ）2Ｂｒ（１−ｈｅｘｅｎｅ）2（ｔｅｔｒａｈｙｄｒｏｆｕｒａｎｅ）、Ｔａ（Ｍｅ）2Ｂｒ（１−ｈｅｘｅｎｅ）（ｔｅｔｒａｈｙｄｒｏｆｕｒａｎｅ）2、 
【０１１０】
Ｔａ（Ｍｅ）2Ｂｒ（Ｃ2Ｈ4）2（ｔｅｔｒａｈｙｄｒｏｔｈｉｏｐｈｅｎｅ）、Ｔａ（Ｍｅ）2Ｂｒ（Ｃ2Ｈ4）（ｔｅｔｒａｈｙｄｒｏｔｈｉｏｐｈｅｎｅ）2、Ｔａ（Ｍｅ）2Ｂｒ（１−ｈｅｘｅｎｅ）2（ｔｅｔｒａｈｙｄｒｏｔｈｉｏｐｈｅｎｅ）、Ｔａ（Ｍｅ）2Ｂｒ（１−ｈｅｘｅｎｅ）（ｔｅｔｒａｈｙｄｒｏｔｈｉｏｐｈｅｎｅ）2、Ｔａ（Ｍｅ）2Ｂｒ（１−ｏｃｔｅｎｅ）2（ｔｅｔｒａｈｙｄｒｏｔｈｉｏｐｈｅｎｅ）、Ｔａ（Ｍｅ）2Ｂｒ（１−ｏｃｔｅｎｅ）（ｔｅｔｒａｈｙｄｒｏｔｈｉｏｐｈｅｎｅ）2、Ｔａ（Ｍｅ）2Ｂｒ（１，３−ｂｕｔａｄｉｎｅ）（ｔｅｔｒａｈｙｄｒｏｔｈｉｏｐｈｅｎｅ）、
【０１１１】
Ｔａ（Ｍｅ）2Ｂｒ（Ｃ2Ｈ4）2（ＮＥｔ3）、Ｔａ（Ｍｅ）2Ｂｒ（Ｃ2Ｈ4）（ＮＥｔ3）2、 
【０１１２】
Ｔａ（Ｍｅ）2Ｂｒ（Ｃ2Ｈ4）2（ｐｙｒｉｄｉｎｅ）、Ｔａ（Ｍｅ）2Ｂｒ（Ｃ2Ｈ4）（ｐｙｒｉｄｉｎｅ）2、Ｔａ（Ｍｅ）2Ｂｒ（１−ｈｅｘｅｎｅ）2（ｐｙｒｉｄｉｎｅ）、Ｔａ（Ｍｅ）2Ｂｒ（１−ｈｅｘｅｎｅ）（ｐｙｒｉｄｉｎｅ）2、 
【０１１３】
Ｔａ（Ｍｅ）2Ｂｒ（Ｃ2Ｈ4）（１，２−ｄｉｍｅｔｈｏｘｙｅｔｈａｎｅ）、 
【０１１４】
Ｔａ（Ｍｅ）2Ｂｒ（Ｃ2Ｈ4）（１，３−ｄｉｍｅｔｈｏｘｙｐｒｏｐａｎｅ）、 
【０１１５】
Ｔａ（Ｍｅ）2Ｂｒ（Ｃ2Ｈ4）（１，２−ｂｉｓ（ｍｅｔｈｙｌｔｈｉｏ）ｅｔｈａｎｅ）、 
【０１１６】
Ｔａ（Ｍｅ）2Ｂｒ（Ｃ2Ｈ4）（３，６−ｄｉｔｈｉａｏｃｔａｎｅ）、Ｔａ（Ｍｅ）2Ｂｒ（１−ｈｅｘｅｎｅ）（３，６−ｄｉｔｈｉａｏｃｔａｎｅ）、 
【０１１７】
Ｔａ（Ｍｅ）2Ｂｒ（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、 
【０１１８】
Ｔａ（Ｍｅ）2Ｂｒ（ＰＭｅ3）3、Ｔａ（Ｍｅ）2Ｂｒ（Ｐ（ｔｅｒｔ−Ｂｕ）3）3、Ｔａ（Ｍｅ）2Ｂｒ（ＰＰｈ3）3、Ｔａ（Ｍｅ）2Ｂｒ（ｔｅｔｒａｈｙｄｒｏｆｕｒａｎｅ）3、Ｔａ（Ｍｅ）2Ｂｒ（ｔｅｔｒａｈｙｄｒｏｔｈｉｏｐｈｅｎｅ）3、Ｔａ（Ｍｅ）2Ｂｒ（ｐｙｒｉｄｎｅ）3、
【０１１９】
ＴａＭｅ3、ＴａＭｅ3（Ｃ2Ｈ4）3、ＴａＭｅ3（Ｃ2Ｈ4）2（ＰＭｅ3）、ＴａＭｅ3（Ｃ2Ｈ4）（ＰＭｅ3）2、ＴａＭｅ3（１−ｈｅｘｅｎｅ）3、ＴａＭｅ3（１−ｈｅｘｅｎｅ）2（ＰＭｅ3）、ＴａＭｅ3（１−ｈｅｘｅｎｅ）（ＰＭｅ3）2、ＴａＭｅ3（１−ｏｃｔｅｎｅ）3、ＴａＭｅ3（１−ｏｃｔｅｎｅ）2（ＰＭｅ3）、ＴａＭｅ3（１−ｏｃｔｅｎｅ）（ＰＭｅ3）2、ＴａＭｅ3（１，３−ｂｕｔａｄｉｎｅ）（ＰＭｅ3）、
【０１２０】
ＴａＭｅ3（Ｃ2Ｈ4）2（ＰＰｈ3）、ＴａＭｅ3（Ｃ2Ｈ4）（ＰＰｈ3）2、ＴａＭｅ3（１−ｈｅｘｅｎｅ）2（ＰＰｈ3）、ＴａＭｅ3（１−ｈｅｘｅｎｅ）（ＰＰｈ3）2、 
【０１２１】
ＴａＭｅ3（Ｃ2Ｈ4）2（Ｐ（ｔｅｒｔ−Ｂｕ）3）、ＴａＭｅ3（Ｃ2Ｈ4）（Ｐ（ｔｅｒｔ−Ｂｕ）3）2、ＴａＭｅ3（１−ｈｅｘｅｎｅ）2（Ｐ（ｔｅｒｔ−Ｂｕ）3）、ＴａＭｅ3（１−ｈｅｘｅｎｅ）（Ｐ（ｔｅｒｔ−Ｂｕ）3）2、 
【０１２２】
ＴａＭｅ3（Ｃ2Ｈ4）2（ｄｉｅｔｈｙｌｅｔｈｅｒ）、ＴａＭｅ3（Ｃ2Ｈ4）（ｄｉｅｔｈｙｌｅｔｈｅｒ）2、 
【０１２３】
ＴａＭｅ3（Ｃ2Ｈ4）2（ｔｅｔｒａｈｙｄｒｏｆｕｒａｎｅ）、ＴａＭｅ3（Ｃ2Ｈ4）（ｔｅｔｒａｈｙｄｒｏｆｕｒａｎｅ）2、ＴａＭｅ3（１−ｈｅｘｅｎｅ）2（ｔｅｔｒａｈｙｄｒｏｆｕｒａｎｅ）、ＴａＭｅ3（１−ｈｅｘｅｎｅ）（ｔｅｔｒａｈｙｄｒｏｆｕｒａｎｅ）2、
【０１２４】
ＴａＭｅ3（Ｃ2Ｈ4）2（ｔｅｔｒａｈｙｄｒｏｔｈｉｏｐｈｅｎｅ）、ＴａＭｅ3（Ｃ2Ｈ4）（ｔｅｔｒａｈｙｄｒｏｔｈｉｏｐｈｅｎｅ）2、ＴａＭｅ3（１−ｈｅｘｅｎｅ）2（ｔｅｔｒａｈｙｄｒｏｔｈｉｏｐｈｅｎｅ）、ＴａＭｅ3（１−ｈｅｘｅｎｅ）（ｔｅｔｒａｈｙｄｒｏｔｈｉｏｐｈｅｎｅ）2、ＴａＭｅ3（１−ｏｃｔｅｎｅ）2（ｔｅｔｒａｈｙｄｒｏｔｈｉｏｐｈｅｎｅ）、ＴａＭｅ3（１−ｏｃｔｅｎｅ）（ｔｅｔｒａｈｙｄｒｏｔｈｉｏｐｈｅｎｅ）2、ＴａＭｅ3（１，３−ｂｕｔａｄｉｎｅ）（ｔｅｔｒａｈｙｄｒｏｔｈｉｏｐｈｅｎｅ）、
【０１２５】
ＴａＭｅ3（Ｃ2Ｈ4）2（ＮＥｔ3）、ＴａＭｅ3（Ｃ2Ｈ4）（ＮＥｔ3）2、 
【０１２６】
ＴａＭｅ3（Ｃ2Ｈ4）2（ｐｙｒｉｄｉｎｅ）、ＴａＭｅ3（Ｃ2Ｈ4）（ｐｙｒｉｄｉｎｅ）2、ＴａＭｅ3（１−ｈｅｘｅｎｅ）2（ｐｙｒｉｄｉｎｅ）、ＴａＭｅ3（１−ｈｅｘｅｎｅ）（ｐｙｒｉｄｉｎｅ）2、 
【０１２７】
ＴａＭｅ3（Ｃ2Ｈ4）（１，２−ｄｉｍｅｔｈｏｘｙｅｔｈａｎｅ）、 
【０１２８】
ＴａＭｅ3（Ｃ2Ｈ4）（１，３−ｄｉｍｅｔｈｏｘｙｐｒｏｐａｎｅ）、 
【０１２９】
ＴａＭｅ3（Ｃ2Ｈ4）（１，２−ｂｉｓ（ｍｅｔｈｙｌｔｈｉｏ）ｅｔｈａｎｅ）、 
【０１３０】
ＴａＭｅ3（Ｃ2Ｈ4）（３，６−ｄｉｔｈｉａｏｃｔａｎｅ）、ＴａＭｅ3（１−ｈｅｘｅｎｅ）（３，６−ｄｉｔｈｉａｏｃｔａｎｅ）、
【０１３１】
ＴａＭｅ3（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、 
【０１３２】
ＴａＭｅ3（ＰＭｅ3）3、ＴａＭｅ3（Ｐ（ｔｅｒｔ−Ｂｕ）3）3、ＴａＭｅ3（ＰＰｈ3）3、ＴａＭｅ3（ｔｅｔｒａｈｙｄｒｏｆｕｒａｎｅ）3、ＴａＭｅ3（ｔｅｔｒａｈｙｄｒｏｔｈｉｏｐｈｅｎｅ）3、ＴａＭｅ3（ｐｙｒｉｄｎｅ）3、
【０１３３】
ＴａＢｕ3、ＴａＢｕ3（Ｃ2Ｈ4）3、ＴａＢｕ3（Ｃ2Ｈ4）2（ＰＢｕ3）、ＴａＢｕ3（Ｃ2Ｈ4）（ＰＢｕ3）2、ＴａＢｕ3（１−ｈｅｘｅｎｅ）3、ＴａＢｕ3（１−ｈｅｘｅｎｅ）2（ＰＢｕ3）、ＴａＢｕ3（１−ｈｅｘｅｎｅ）（ＰＢｕ3）2、ＴａＢｕ3（１−ｏｃｔｅｎｅ）3、ＴａＢｕ3（１−ｏｃｔｅｎｅ）2（ＰＢｕ3）、ＴａＢｕ3（１−ｏｃｔｅｎｅ）（ＰＢｕ3）2、ＴａＢｕ3（１，３−ｂｕｔａｄｉｎｅ）（ＰＢｕ3）、
【０１３４】
ＴａＢｕ3（Ｃ2Ｈ4）2（ＰＰｈ3）、ＴａＢｕ3（Ｃ2Ｈ4）（ＰＰｈ3）2、ＴａＢｕ3（１−ｈｅｘｅｎｅ）2（ＰＰｈ3）、ＴａＢｕ3（１−ｈｅｘｅｎｅ）（ＰＰｈ3）2、 
【０１３５】
ＴａＢｕ3（Ｃ2Ｈ4）2（Ｐ（ｔｅｒｔ−Ｂｕ）3）、ＴａＢｕ3（Ｃ2Ｈ4）（Ｐ（ｔｅｒｔ−Ｂｕ）3）2、ＴａＢｕ3（１−ｈｅｘｅｎｅ）2（Ｐ（ｔｅｒｔ−Ｂｕ）3）、ＴａＢｕ3（１−ｈｅｘｅｎｅ）（Ｐ（ｔｅｒｔ−Ｂｕ）3）2、 
【０１３６】
ＴａＢｕ3（Ｃ2Ｈ4）2（ｄｉｅｔｈｙｌｅｔｈｅｒ）、ＴａＢｕ3（Ｃ2Ｈ4）（ｄｉｅｔｈｙｌｅｔｈｅｒ）2、 
【０１３７】
ＴａＢｕ3（Ｃ2Ｈ4）2（ｔｅｔｒａｈｙｄｒｏｆｕｒａｎｅ）、ＴａＢｕ3（Ｃ2Ｈ4）（ｔｅｔｒａｈｙｄｒｏｆｕｒａｎｅ）2、ＴａＢｕ3（１−ｈｅｘｅｎｅ）2（ｔｅｔｒａｈｙｄｒｏｆｕｒａｎｅ）、ＴａＢｕ3（１−ｈｅｘｅｎｅ）（ｔｅｔｒａｈｙｄｒｏｆｕｒａｎｅ）2、
【０１３８】
ＴａＢｕ3（Ｃ2Ｈ4）2（ｔｅｔｒａｈｙｄｒｏｔｈｉｏｐｈｅｎｅ）、ＴａＢｕ3（Ｃ2Ｈ4）（ｔｅｔｒａｈｙｄｒｏｔｈｉｏｐｈｅｎｅ）2、ＴａＢｕ3（１−ｈｅｘｅｎｅ）2（ｔｅｔｒａｈｙｄｒｏｔｈｉｏｐｈｅｎｅ）、ＴａＢｕ3（１−ｈｅｘｅｎｅ）（ｔｅｔｒａｈｙｄｒｏｔｈｉｏｐｈｅｎｅ）2、ＴａＢｕ3（１−ｏｃｔｅｎｅ）2（ｔｅｔｒａｈｙｄｒｏｔｈｉｏｐｈｅｎｅ）、ＴａＢｕ3（１−ｏｃｔｅｎｅ）（ｔｅｔｒａｈｙｄｒｏｔｈｉｏｐｈｅｎｅ）2、ＴａＢｕ3（１，３−ｂｕｔａｄｉｎｅ）（ｔｅｔｒａｈｙｄｒｏｔｈｉｏｐｈｅｎｅ）、
【０１３９】
ＴａＢｕ3（Ｃ2Ｈ4）2（ＮＥｔ3）、ＴａＢｕ3（Ｃ2Ｈ4）（ＮＥｔ3）2、 
【０１４０】
ＴａＢｕ3（Ｃ2Ｈ4）2（ｐｙｒｉｄｉｎｅ）、ＴａＢｕ3（Ｃ2Ｈ4）（ｐｙｒｉｄｉｎｅ）2、ＴａＢｕ3（１−ｈｅｘｅｎｅ）2（ｐｙｒｉｄｉｎｅ）、ＴａＢｕ3（１−ｈｅｘｅｎｅ）（ｐｙｒｉｄｉｎｅ）2、 
【０１４１】
ＴａＢｕ3（Ｃ2Ｈ4）（１，２−ｄｉｍｅｔｈｏｘｙｅｔｈａｎｅ）、 
【０１４２】
ＴａＢｕ3（Ｃ2Ｈ4）（１，３−ｄｉｍｅｔｈｏｘｙｐｒｏｐａｎｅ）、 
【０１４３】
ＴａＢｕ3（Ｃ2Ｈ4）（１，２−ｂｉｓ（ｍｅｔｈｙｌｔｈｉｏ）ｅｔｈａｎｅ）、 
【０１４４】
ＴａＢｕ3（Ｃ2Ｈ4）（３，６−ｄｉｔｈｉａｏｃｔａｎｅ）、ＴａＢｕ3（１−ｈｅｘｅｎｅ）（３，６−ｄｉｔｈｉａｏｃｔａｎｅ）、
【０１４５】
ＴａＢｕ3（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、 
【０１４６】
ＴａＢｕ3（ＰＢｕ3）3、ＴａＢｕ3（Ｐ（ｔｅｒｔ−Ｂｕ）3）3、ＴａＢｕ3（ＰＰｈ3）3、ＴａＢｕ3（ｔｅｔｒａｈｙｄｒｏｆｕｒａｎｅ）3、ＴａＢｕ3（ｔｅｔｒａｈｙｄｒｏｔｈｉｏｐｈｅｎｅ）3、ＴａＢｕ3（ｐｙｒｉｄｎｅ）3、
【０１４７】
Ｔａ（ＣＨ2ＣＭｅ3）3、Ｔａ（ＣＨ2ＣＭｅ3）3（Ｃ2Ｈ4）3、Ｔａ（ＣＨ2ＣＭｅ3）3（Ｃ2Ｈ4）2（Ｐ（ＣＨ2ＣＭｅ3）3）、Ｔａ（ＣＨ2ＣＭｅ3）3（Ｃ2Ｈ4）（Ｐ（ＣＨ2ＣＭｅ3）3）2、Ｔａ（ＣＨ2ＣＭｅ3）3（１−ｈｅｘｅｎｅ）3、Ｔａ（ＣＨ2ＣＭｅ3）3（１−ｈｅｘｅｎｅ）2（Ｐ（ＣＨ2ＣＭｅ3）3）、Ｔａ（ＣＨ2ＣＭｅ3）3（１−ｈｅｘｅｎｅ）（Ｐ（ＣＨ2ＣＭｅ3）3）2、Ｔａ（ＣＨ2ＣＭｅ3）3（１−ｏｃｔｅｎｅ）3、Ｔａ（ＣＨ2ＣＭｅ3）3（１−ｏｃｔｅｎｅ）2（Ｐ（ＣＨ2ＣＭｅ3）3）、Ｔａ（ＣＨ2ＣＭｅ3）3（１−ｏｃｔｅｎｅ）（Ｐ（ＣＨ2ＣＭｅ3）3）2、Ｔａ（ＣＨ2ＣＭｅ3）3（１，３−ｂｕｔａｄｉｎｅ）（Ｐ（ＣＨ2ＣＭｅ3）3）、
【０１４８】
Ｔａ（ＣＨ2ＣＭｅ3）3（Ｃ2Ｈ4）2（ＰＰｈ3）、Ｔａ（ＣＨ2ＣＭｅ3）3（Ｃ2Ｈ4）（ＰＰｈ3）2、Ｔａ（ＣＨ2ＣＭｅ3）3（１−ｈｅｘｅｎｅ）2（ＰＰｈ3）、Ｔａ（ＣＨ2ＣＭｅ3）3（１−ｈｅｘｅｎｅ）（ＰＰｈ3）2、 
【０１４９】
Ｔａ（ＣＨ2ＣＭｅ3）3（Ｃ2Ｈ4）2（Ｐ（ｔｅｒｔ−Ｂｕ）3）、Ｔａ（ＣＨ2ＣＭｅ3）3（Ｃ2Ｈ4）（Ｐ（ｔｅｒｔ−Ｂｕ）3）2、Ｔａ（ＣＨ2ＣＭｅ3）3（１−ｈｅｘｅｎｅ）2（Ｐ（ｔｅｒｔ−Ｂｕ）3）、Ｔａ（ＣＨ2ＣＭｅ3）3（１−ｈｅｘｅｎｅ）（Ｐ（ｔｅｒｔ−Ｂｕ）3）2、 
【０１５０】
Ｔａ（ＣＨ2ＣＭｅ3）3（Ｃ2Ｈ4）2（ｄｉｅｔｈｙｌｅｔｈｅｒ）、Ｔａ（ＣＨ2ＣＭｅ3）3（Ｃ2Ｈ4）（ｄｉｅｔｈｙｌｅｔｈｅｒ）2、 
【０１５１】
Ｔａ（ＣＨ2ＣＭｅ3）3（Ｃ2Ｈ4）2（ｔｅｔｒａｈｙｄｒｏｆｕｒａｎｅ）、Ｔａ（ＣＨ2ＣＭｅ3）3（Ｃ2Ｈ4）（ｔｅｔｒａｈｙｄｒｏｆｕｒａｎｅ）2、Ｔａ（ＣＨ2ＣＭｅ3）3（１−ｈｅｘｅｎｅ）2（ｔｅｔｒａｈｙｄｒｏｆｕｒａｎｅ）、Ｔａ（ＣＨ2ＣＭｅ3）3（１−ｈｅｘｅｎｅ）（ｔｅｔｒａｈｙｄｒｏｆｕｒａｎｅ）2、
【０１５２】
Ｔａ（ＣＨ2ＣＭｅ3）3（Ｃ2Ｈ4）2（ｔｅｔｒａｈｙｄｒｏｔｈｉｏｐｈｅｎｅ）、Ｔａ（ＣＨ2ＣＭｅ3）3（Ｃ2Ｈ4）（ｔｅｔｒａｈｙｄｒｏｔｈｉｏｐｈｅｎｅ）2、Ｔａ（ＣＨ2ＣＭｅ3）3（１−ｈｅｘｅｎｅ）2（ｔｅｔｒａｈｙｄｒｏｔｈｉｏｐｈｅｎｅ）、Ｔａ（ＣＨ2ＣＭｅ3）3（１−ｈｅｘｅｎｅ）（ｔｅｔｒａｈｙｄｒｏｔｈｉｏｐｈｅｎｅ）2、Ｔａ（ＣＨ2ＣＭｅ3）3（１−ｏｃｔｅｎｅ）2（ｔｅｔｒａｈｙｄｒｏｔｈｉｏｐｈｅｎｅ）、Ｔａ（ＣＨ2ＣＭｅ3）3（１−ｏｃｔｅｎｅ）（ｔｅｔｒａｈｙｄｒｏｔｈｉｏｐｈｅｎｅ）2、Ｔａ（ＣＨ2ＣＭｅ3）3（１，３−ｂｕｔａｄｉｎｅ）（ｔｅｔｒａｈｙｄｒｏｔｈｉｏｐｈｅｎｅ）、
【０１５３】
Ｔａ（ＣＨ2ＣＭｅ3）3（Ｃ2Ｈ4）2（ＮＥｔ3）、Ｔａ（ＣＨ2ＣＭｅ3）3（Ｃ2Ｈ4）（ＮＥｔ3）2、 
【０１５４】
Ｔａ（ＣＨ2ＣＭｅ3）3（Ｃ2Ｈ4）2（ｐｙｒｉｄｉｎｅ）、Ｔａ（ＣＨ2ＣＭｅ3）3（Ｃ2Ｈ4）（ｐｙｒｉｄｉｎｅ）2、Ｔａ（ＣＨ2ＣＭｅ3）3（１−ｈｅｘｅｎｅ）2（ｐｙｒｉｄｉｎｅ）、Ｔａ（ＣＨ2ＣＭｅ3）3（１−ｈｅｘｅｎｅ）（ｐｙｒｉｄｉｎｅ）2、 
【０１５５】
Ｔａ（ＣＨ2ＣＭｅ3）3（Ｃ2Ｈ4）（１，２−ｄｉｍｅｔｈｏｘｙｅｔｈａｎｅ）、
【０１５６】
Ｔａ（ＣＨ2ＣＭｅ3）3（Ｃ2Ｈ4）（１，３−ｄｉｍｅｔｈｏｘｙｐｒｏｐａｎｅ）、 
【０１５７】
Ｔａ（ＣＨ2ＣＭｅ3）3（Ｃ2Ｈ4）（１，２−ｂｉｓ（ｍｅｔｈｙｌｔｈｉｏ）ｅｔｈａｎｅ）、 
【０１５８】
Ｔａ（ＣＨ2ＣＭｅ3）3（Ｃ2Ｈ4）（３，６−ｄｉｔｈｉａｏｃｔａｎｅ）、Ｔａ（ＣＨ2ＣＭｅ3）3（１−ｈｅｘｅｎｅ）（３，６−ｄｉｔｈｉａｏｃｔａｎｅ）、
【０１５９】
Ｔａ（ＣＨ2ＣＭｅ3）3（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、 
【０１６０】
Ｔａ（ＣＨ2ＣＭｅ3）3（Ｐ（ＣＨ2ＣＭｅ3）3）3、Ｔａ（ＣＨ2ＣＭｅ3）3（Ｐ（ｔｅｒｔ−Ｂｕ）3）3、Ｔａ（ＣＨ2ＣＭｅ3）3（ＰＰｈ3）3、Ｔａ（ＣＨ2ＣＭｅ3）3（ｔｅｔｒａｈｙｄｒｏｆｕｒａｎｅ）3、Ｔａ（ＣＨ2ＣＭｅ3）3（ｔｅｔｒａｈｙｄｒｏｔｈｉｏｐｈｅｎｅ）3、Ｔａ（ＣＨ2ＣＭｅ3）3（ｐｙｒｉｄｎｅ）3、
【０１６１】
Ｔａ（ＣＨＣＭｅ3）（ＣＨ2ＣＭｅ3）、Ｔａ（ＣＨＣＭｅ3）（ＣＨ2ＣＭｅ3）（Ｃ2Ｈ4）3、Ｔａ（ＣＨＣＭｅ3）（ＣＨ2ＣＭｅ3）（Ｃ2Ｈ4）2（Ｐ（ＣＨＣＭｅ3）（ＣＨ2ＣＭｅ3））、Ｔａ（ＣＨＣＭｅ3）（ＣＨ2ＣＭｅ3）（Ｃ2Ｈ4）（Ｐ（ＣＨＣＭｅ3）（ＣＨ2ＣＭｅ3））2、Ｔａ（ＣＨＣＭｅ3）（ＣＨ2ＣＭｅ3）（１−ｈｅｘｅｎｅ）3、Ｔａ（ＣＨＣＭｅ3）（ＣＨ2ＣＭｅ3）（１−ｈｅｘｅｎｅ）2（Ｐ（ＣＨＣＭｅ3）（ＣＨ2ＣＭｅ3））、Ｔａ（ＣＨＣＭｅ3）（ＣＨ2ＣＭｅ3）（１−ｈｅｘｅｎｅ）（Ｐ（ＣＨＣＭｅ3）（ＣＨ2ＣＭｅ3））2、Ｔａ（ＣＨＣＭｅ3）（ＣＨ2ＣＭｅ3）（１−ｏｃｔｅｎｅ）3、Ｔａ（ＣＨＣＭｅ3）（ＣＨ2ＣＭｅ3）（１−ｏｃｔｅｎｅ）2（Ｐ（ＣＨＣＭｅ3）（ＣＨ2ＣＭｅ3））、Ｔａ（ＣＨＣＭｅ3）（ＣＨ2ＣＭｅ3）（１−ｏｃｔｅｎｅ）（Ｐ（ＣＨＣＭｅ3）（ＣＨ2ＣＭｅ3））2、Ｔａ（ＣＨＣＭｅ3）（ＣＨ2ＣＭｅ3）（１，３−ｂｕｔａｄｉｎｅ）（Ｐ（ＣＨＣＭｅ3）（ＣＨ2ＣＭｅ3））、
【０１６２】
Ｔａ（ＣＨＣＭｅ3）（ＣＨ2ＣＭｅ3）（Ｃ2Ｈ4）2（ＰＰｈ3）、Ｔａ（ＣＨＣＭｅ3）（ＣＨ2ＣＭｅ3）（Ｃ2Ｈ4）（ＰＰｈ3）2、Ｔａ（ＣＨＣＭｅ3）（ＣＨ2ＣＭｅ3）（１−ｈｅｘｅｎｅ）2（ＰＰｈ3）、Ｔａ（ＣＨＣＭｅ3）（ＣＨ2ＣＭｅ3）（１−ｈｅｘｅｎｅ）（ＰＰｈ3）2、 
【０１６３】
Ｔａ（ＣＨＣＭｅ3）（ＣＨ2ＣＭｅ3）（Ｃ2Ｈ4）2（Ｐ（ｔｅｒｔ−Ｂｕ）3）、Ｔａ（ＣＨＣＭｅ3）（ＣＨ2ＣＭｅ3）（Ｃ2Ｈ4）（Ｐ（ｔｅｒｔ−Ｂｕ）3）2、Ｔａ（ＣＨＣＭｅ3）（ＣＨ2ＣＭｅ3）（１−ｈｅｘｅｎｅ）2（Ｐ（ｔｅｒｔ−Ｂｕ）3）、Ｔａ（ＣＨＣＭｅ3）（ＣＨ2ＣＭｅ3）（１−ｈｅｘｅｎｅ）（Ｐ（ｔｅｒｔ−Ｂｕ）3）2、
【０１６４】
Ｔａ（ＣＨＣＭｅ3）（ＣＨ2ＣＭｅ3）（Ｃ2Ｈ4）2（ｄｉｅｔｈｙｌｅｔｈｅｒ）、Ｔａ（ＣＨＣＭｅ3）（ＣＨ2ＣＭｅ3）（Ｃ2Ｈ4）（ｄｉｅｔｈｙｌｅｔｈｅｒ）2、 
【０１６５】
Ｔａ（ＣＨＣＭｅ3）（ＣＨ2ＣＭｅ3）（Ｃ2Ｈ4）2（ｔｅｔｒａｈｙｄｒｏｆｕｒａｎｅ）、Ｔａ（ＣＨＣＭｅ3）（ＣＨ2ＣＭｅ3）（Ｃ2Ｈ4）（ｔｅｔｒａｈｙｄｒｏｆｕｒａｎｅ）2、Ｔａ（ＣＨＣＭｅ3）（ＣＨ2ＣＭｅ3）（１−ｈｅｘｅｎｅ）2（ｔｅｔｒａｈｙｄｒｏｆｕｒａｎｅ）、Ｔａ（ＣＨＣＭｅ3）（ＣＨ2ＣＭｅ3）（１−ｈｅｘｅｎｅ）（ｔｅｔｒａｈｙｄｒｏｆｕｒａｎｅ）2、
【０１６６】
Ｔａ（ＣＨＣＭｅ3）（ＣＨ2ＣＭｅ3）（Ｃ2Ｈ4）2（ｔｅｔｒａｈｙｄｒｏｔｈｉｏｐｈｅｎｅ）、Ｔａ（ＣＨＣＭｅ3）（ＣＨ2ＣＭｅ3）（Ｃ2Ｈ4）（ｔｅｔｒａｈｙｄｒｏｔｈｉｏｐｈｅｎｅ）2、Ｔａ（ＣＨＣＭｅ3）（ＣＨ2ＣＭｅ3）（１−ｈｅｘｅｎｅ）2（ｔｅｔｒａｈｙｄｒｏｔｈｉｏｐｈｅｎｅ）、Ｔａ（ＣＨＣＭｅ3）（ＣＨ2ＣＭｅ3）（１−ｈｅｘｅｎｅ）（ｔｅｔｒａｈｙｄｒｏｔｈｉｏｐｈｅｎｅ）2、Ｔａ（ＣＨＣＭｅ3）（ＣＨ2ＣＭｅ3）（１−ｏｃｔｅｎｅ）2（ｔｅｔｒａｈｙｄｒｏｔｈｉｏｐｈｅｎｅ）、Ｔａ（ＣＨＣＭｅ3）（ＣＨ2ＣＭｅ3）（１−ｏｃｔｅｎｅ）（ｔｅｔｒａｈｙｄｒｏｔｈｉｏｐｈｅｎｅ）2、Ｔａ（ＣＨＣＭｅ3）（ＣＨ2ＣＭｅ3）（１，３−ｂｕｔａｄｉｎｅ）（ｔｅｔｒａｈｙｄｒｏｔｈｉｏｐｈｅｎｅ）、
【０１６７】
Ｔａ（ＣＨＣＭｅ3）（ＣＨ2ＣＭｅ3）（Ｃ2Ｈ4）2（ＮＥｔ3）、Ｔａ（ＣＨＣＭｅ3）（ＣＨ2ＣＭｅ3）（Ｃ2Ｈ4）（ＮＥｔ3）2、 
【０１６８】
Ｔａ（ＣＨＣＭｅ3）（ＣＨ2ＣＭｅ3）（Ｃ2Ｈ4）2（ｐｙｒｉｄｉｎｅ）、Ｔａ（ＣＨＣＭｅ3）（ＣＨ2ＣＭｅ3）（Ｃ2Ｈ4）（ｐｙｒｉｄｉｎｅ）2、Ｔａ（ＣＨＣＭｅ3）（ＣＨ2ＣＭｅ3）（１−ｈｅｘｅｎｅ）2（ｐｙｒｉｄｉｎｅ）、Ｔａ（ＣＨＣＭｅ3）（ＣＨ2ＣＭｅ3）（１−ｈｅｘｅｎｅ）（ｐｙｒｉｄｉｎｅ）2、 
【０１６９】
Ｔａ（ＣＨＣＭｅ3）（ＣＨ2ＣＭｅ3）（Ｃ2Ｈ4）（１，２−ｄｉｍｅｔｈｏｘｙｅｔｈａｎｅ）、 
【０１７０】
Ｔａ（ＣＨＣＭｅ3）（ＣＨ2ＣＭｅ3）（Ｃ2Ｈ4）（１，３−ｄｉｍｅｔｈｏｘｙｐｒｏｐａｎｅ）、 
【０１７１】
Ｔａ（ＣＨＣＭｅ3）（ＣＨ2ＣＭｅ3）（Ｃ2Ｈ4）（１，２−ｂｉｓ（ｍｅｔｈｙｌｔｈｉｏ）ｅｔｈａｎｅ）、 
【０１７２】
Ｔａ（ＣＨＣＭｅ3）（ＣＨ2ＣＭｅ3）（Ｃ2Ｈ4）（３，６−ｄｉｔｈｉａｏｃｔａｎｅ）、Ｔａ（ＣＨＣＭｅ3）（ＣＨ2ＣＭｅ3）（１−ｈｅｘｅｎｅ）（３，６−ｄｉｔｈｉａｏｃｔａｎｅ）、
【０１７３】
Ｔａ（ＣＨＣＭｅ3）（ＣＨ2ＣＭｅ3）（Ｃ2Ｈ4）（Ｎ，Ｎ，Ｎ’，Ｎ’−ｔｅｔｒａｍｅｔｈｙｌｅｔｈｙｌｅｎｅｄｉａｍｉｎｅ）、 
【０１７４】
Ｔａ（ＣＨＣＭｅ3）（ＣＨ2ＣＭｅ3）（Ｐ（ＣＨＣＭｅ3）（ＣＨ2ＣＭｅ3））3、Ｔａ（ＣＨＣＭｅ3）（ＣＨ2ＣＭｅ3）（Ｐ（ｔｅｒｔ−Ｂｕ）3）3、Ｔａ（ＣＨＣＭｅ3）（ＣＨ2ＣＭｅ3）（ＰＰｈ3）3、Ｔａ（ＣＨＣＭｅ3）（ＣＨ2ＣＭｅ3）（ｔｅｔｒａｈｙｄｒｏｆｕｒａｎｅ）3、Ｔａ（ＣＨＣＭｅ3）（ＣＨ2ＣＭｅ3）（ｔｅｔｒａｈｙｄｒｏｔｈｉｏｐｈｅｎｅ）3、Ｔａ（ＣＨＣＭｅ3）（ＣＨ2ＣＭｅ3）（ｐｙｒｉｄｎｅ）3、
【０１７５】
Ｔａ2Ｆ6（ＰＭｅ3）3、Ｔａ2Ｆ6（ＰＰｈ3）3、Ｔａ2Ｆ6（ｔｅｔｒａｈｙｄｒｏｆｕｒａｎｅ）3、Ｔａ2Ｆ6（ｔｅｔｒａｈｙｄｒｏｔｈｉｏｐｈｅｎｅ）3、Ｔａ2Ｃｌ6（ＰＭｅ3）3、Ｔａ2Ｃｌ6（ＰＰｈ3）3、Ｔａ2Ｃｌ6（ｔｅｔｒａｈｙｄｒｏｆｕｒａｎｅ）3、Ｔａ2Ｃｌ6（ｔｅｔｒａｈｙｄｒｏｔｈｉｏｐｈｅｎｅ）3、Ｔａ2Ｂｒ6（ＰＭｅ3）3、Ｔａ2Ｂｒ6（ＰＰｈ3）3、Ｔａ2Ｂｒ6（ｔｅｔｒａｈｙｄｒｏｆｕｒａｎｅ）3、Ｔａ2Ｂｒ6（ｔｅｔｒａｈｙｄｒｏｔｈｉｏｐｈｅｎｅ）3、Ｔａ2Ｉ6（ＰＭｅ3）3、Ｔａ2Ｉ6（ＰＰｈ3）3、Ｔａ2Ｉ6（ｔｅｔｒａｈｙｄｒｏｆｕｒａｎｅ）3、Ｔａ2Ｉ6（ｔｅｔｒａｈｙｄｒｏｔｈｉｏｐｈｅｎｅ）3、
【０１７６】
Ｔａ2Ｍｅ6（ＰＭｅ3）3、Ｔａ2Ｍｅ6（ＰＰｈ3）3、Ｔａ2Ｍｅ6（ｔｅｔｒａｈｙｄｒｏｆｕｒａｎｅ）3、Ｔａ2Ｍｅ6（ｔｅｔｒａｈｙｄｒｏｔｈｉｏｐｈｅｎｅ）3、Ｔａ2Ｂｕ6（ＰＭｅ3）3、Ｔａ2Ｂｕ6（ＰＰｈ3）3、Ｔａ2Ｂｕ6（ｔｅｔｒａｈｙｄｒｏｆｕｒａｎｅ）3、Ｔａ2Ｂｕ6（ｔｅｔｒａｈｙｄｒｏｔｈｉｏｐｈｅｎｅ）3、Ｔａ2（ＣＨ2ＣＭｅ3）6（ＰＭｅ3）3、Ｔａ2（ＣＨ2ＣＭｅ3）6（ＰＰｈ3）3、Ｔａ2（ＣＨ2ＣＭｅ3）6（ｔｅｔｒａｈｙｄｒｏｆｕｒａｎｅ）3、Ｔａ2（ＣＨ2ＣＭｅ3）6（ｔｅｔｒａｈｙｄｒｏｔｈｉｏｐｈｅｎｅ）3などが挙げられる。 
【０１７７】
好ましくは、ＴａＣｌ3、ＴａＣｌ3（Ｃ2Ｈ4）3、ＴａＣｌ3（Ｃ2Ｈ4）2（ＰＭｅ3）、ＴａＣｌ3（Ｃ2Ｈ4）（ＰＭｅ3）2、ＴａＣｌ3（１−ｈｅｘｅｎｅ）3、ＴａＣｌ3（１−ｈｅｘｅｎｅ）2（ＰＭｅ3）、ＴａＣｌ3（１−ｈｅｘｅｎｅ）（ＰＭｅ3）2、 ＴａＣｌ3（Ｃ2Ｈ4）2（ｔｅｔｒａｈｙｄｒｏｆｕｒａｎｅ）、ＴａＣｌ3（Ｃ2Ｈ4）（ｔｅｔｒａｈｙｄｒｏｆｕｒａｎｅ）2 ＴａＣｌ3（Ｃ2Ｈ4）2（ｔｅｔｒａｈｙｄｒｏｔｈｉｏｐｈｅｎｅ）、ＴａＣｌ3（Ｃ2Ｈ4）（ｔｅｔｒａｈｙｄｒｏｔｈｉｏｐｈｅｎｅ）2、ＴａＣｌ3（１−ｈｅｘｅｎｅ）2（ｔｅｔｒａｈｙｄｒｏｔｈｉｏｐｈｅｎｅ）、ＴａＣｌ3（１−ｈｅｘｅｎｅ）（ｔｅｔｒａｈｙｄｒｏｔｈｉｏｐｈｅｎｅ）2
【０１７８】
ＴａＣｌ3（Ｃ2Ｈ4）（３，６−ｄｉｔｈｉａｏｃｔａｎｅ）、ＴａＣｌ3（１−ｈｅｘｅｎｅ）（３，６−ｄｉｔｈｉａｏｃｔａｎｅ）、ＴａＣｌ3（ＰＭｅ3）3、ＴａＣｌ3（Ｐ（ｔｅｒｔ−Ｂｕ）3）3、ＴａＣｌ3（ＰＰｈ3）3、ＴａＣｌ3（ｔｅｔｒａｈｙｄｒｏｆｕｒａｎｅ）3、ＴａＣｌ3（ｔｅｔｒａｈｙｄｒｏｔｈｉｏｐｈｅｎｅ）3、ＴａＣｌ3（ｐｙｒｉｄｎｅ）3、
【０１７９】
ＴａＢｒ3、ＴａＢｒ3（Ｃ2Ｈ4）3、ＴａＢｒ3（Ｃ2Ｈ4）2（ＰＭｅ3）、ＴａＢｒ3（Ｃ2Ｈ4）（ＰＭｅ3）2、ＴａＢｒ3（１−ｈｅｘｅｎｅ）3、ＴａＢｒ3（１−ｈｅｘｅｎｅ）2（ＰＭｅ3）、ＴａＢｒ3（１−ｈｅｘｅｎｅ）（ＰＭｅ3）2、 ＴａＢｒ3（Ｃ2Ｈ4）2（ｔｅｔｒａｈｙｄｒｏｆｕｒａｎｅ）、ＴａＢｒ3（Ｃ2Ｈ4）（ｔｅｔｒａｈｙｄｒｏｆｕｒａｎｅ）2 ＴａＢｒ3（Ｃ2Ｈ4）2（ｔｅｔｒａｈｙｄｒｏｔｈｉｏｐｈｅｎｅ）、ＴａＢｒ3（Ｃ2Ｈ4）（ｔｅｔｒａｈｙｄｒｏｔｈｉｏｐｈｅｎｅ）2、ＴａＢｒ3（１−ｈｅｘｅｎｅ）2（ｔｅｔｒａｈｙｄｒｏｔｈｉｏｐｈｅｎｅ）、ＴａＢｒ3（１−ｈｅｘｅｎｅ）（ｔｅｔｒａｈｙｄｒｏｔｈｉｏｐｈｅｎｅ）2
ＴａＢｒ3（Ｃ2Ｈ4）（３，６−ｄｉｔｈｉａｏｃｔａｎｅ）、ＴａＢｒ3（１−ｈｅｘｅｎｅ）（３，６−ｄｉｔｈｉａｏｃｔａｎｅ）、ＴａＢｒ3（ＰＭｅ3）3、ＴａＢｒ3（Ｐ（ｔｅｒｔ−Ｂｕ）3）3、ＴａＢｒ3（ＰＰｈ3）3、ＴａＢｒ3（ｔｅｔｒａｈｙｄｒｏｆｕｒａｎｅ）3、ＴａＢｒ3（ｔｅｔｒａｈｙｄｒｏｔｈｉｏｐｈｅｎｅ）3、ＴａＢｒ3（ｐｙｒｉｄｎｅ）3、
【０１８０】
Ｔａ2Ｆ6（ＰＭｅ3）3、Ｔａ2Ｆ6（ＰＰｈ3）3、Ｔａ2Ｆ6（ｔｅｔｒａｈｙｄｒｏｆｕｒａｎｅ）3、Ｔａ2Ｆ6（ｔｅｔｒａｈｙｄｒｏｔｈｉｏｐｈｅｎｅ）3、Ｔａ2Ｃｌ6（ＰＭｅ3）3、Ｔａ2Ｃｌ6（ＰＰｈ3）3、Ｔａ2Ｃｌ6（ｔｅｔｒａｈｙｄｒｏｆｕｒａｎｅ）3、Ｔａ2Ｃｌ6（ｔｅｔｒａｈｙｄｒｏｔｈｉｏｐｈｅｎｅ）3、Ｔａ2Ｂｒ6（ＰＭｅ3）3、Ｔａ2Ｂｒ6（ＰＰｈ3）3、Ｔａ2Ｂｒ6（ｔｅｔｒａｈｙｄｒｏｆｕｒａｎｅ）3、Ｔａ2Ｂｒ6（ｔｅｔｒａｈｙｄｒｏｔｈｉｏｐｈｅｎｅ）3、Ｔａ2Ｉ6（ＰＭｅ3）3、Ｔａ2Ｉ6（ＰＰｈ3）3、Ｔａ2Ｉ6（ｔｅｔｒａｈｙｄｒｏｆｕｒａｎｅ）3、Ｔａ2Ｉ6（ｔｅｔｒａｈｙｄｒｏｔｈｉｏｐｈｅｎｅ）3などが挙げられ、さらに好ましくはＴａ2Ｃｌ6（ｔｅｔｒａｈｙｄｒｏｔｈｉｏｐｈｅｎｅ）3またはＴａ2Ｂｒ6（ｔｅｔｒａｈｙｄｒｏｔｈｉｏｐｈｅｎｅ）3が挙げられる。 
【０１８１】
本発明の低原子価タンタル化合物を合成する方法は特に限定されないが、例えば、非特許文献２に記載の通り、５価のタンタル化合物を還元剤と反応させることで得ることができる。また、非特許文献３（J. Am. Chem. Soc., 1981, 103, 1440）に記載の通り、５価のタンタルアルキリデン錯体にオレフィンを反応させることでも得ることができる。
【０１８２】
本発明の低原子価タンタル化合物を含むオレフィンの三量化触媒は担体を含んでいても良い。担体とは無機または有機化合物であって、顆粒状または微粒子状の固体である。
【０１８３】
担体として用いることができる無機化合物としては、多孔質酸化物、無機塩化物、粘土、粘土鉱物またはイオン交換性層状化合物が挙げられる。多孔質酸化物としては、具体的にＳｉＯ2、Ａｌ2Ｏ3、ＭｇＯ、ＺｒＯ、ＴｉＯ2、Ｂ2Ｏ3、ＣａＯ、ＺｎＯ、ＢａＯまたはＴｈＯ2などが挙げられる。また、これらを含む複合物または混合物、例えば天然または合成ゼオライト、ＳｉＯ2−ＭｇＯ、ＳｉＯ2−Ａｌ2Ｏ3、ＳｉＯ2−ＴｉＯ2、ＳｉＯ2−Ｖ2Ｏ５、ＳｉＯ2−Ｃｒ2Ｏ3またはＳｉＯ2−ＴｉＯ2−ＭｇＯなどを用いることができる。さらに、上記化合物には少量のＮａ2ＣＯ3、Ｋ2ＣＯ3、ＣａＣＯ3、ＭｇＣＯ3、Ｎａ2ＳＯ4、Ａｌ2（ＳＯ4）3、ＢａＳＯ4、ＫＮＯ3、Ｍｇ（ＮＯ3）2、Ａｌ（ＮＯ3）3、Ｎａ2Ｏ、Ｋ2ＯまたはＬｉ2Ｏなどの炭酸塩、硫酸塩、硝酸塩または酸化物を含有していても良い。
【０１８４】
このような多孔質酸化物の性状は種類および製法により異なるが、本発明に用いられる担体は、粒径が１０〜３００μｍ、好ましくは２０〜２００μｍであって、比表面積が５０〜１０００ｍ2／ｇ、好ましくは１００〜７００ｍ2／ｇであり、細孔容積が０．３〜３．０ｃｍ3／ｇの範囲にあることが好ましい。このような担体は必要に応じて焼成して使用される。
【０１８５】
本発明で使用される無機塩化物としては、具体的にＭｇＣｌ2、ＭｇＢｒ2、ＭｎＣｌ2またはＭｎＢｒ2などが用いられる。これら無機塩化物はそのまま用いても良いし、必要に応じてボールミル、振動ミルなどにより粉砕して用いても良い。また、アルコールなどの溶媒に無機塩化物を溶解させ、析出剤によって微粒子状に析出させたものを使用しても良い。
【０１８６】
本発明で用いられる粘土としては、通常粘土鉱物を主成分として構成される。また、イオン交換性層状化合物としては、イオン結合等によって構成される面が互いに弱い結合力で平行に積み重なった構造をとる化合物であり、含有するイオンが交換可能なものである。これらの粘土、粘土鉱物、イオン交換性層状化合物としては、合成品を用いても良いし、天然品を用いても良い。
【０１８７】
粘土、粘土鉱物としては、具体的にベントナイト、ガイロメ粘土、ヒシンゲル石、パイロフェライト、雲母鉱物、アロフェン、モンモリロナイト、バーミキュライト、リョクデイ石群、木節粘土、パリゴルスカイト、カオリン、カオリナイト、ナクライト、ディッカイトまたはハロイサイトなどが挙げられる。
【０１８８】
イオン交換性層状化合物としては、六方最密パッキング型、アンチモン型、ＣｄＣｌ2型またはＣｄＩ2型などの層状の結晶構造を有するイオン結晶性化合物などを挙げることができる。具体的には、α−Ｚｒ（ＨＡｓＯ4）2・Ｈ2Ｏ、α−Ｚｒ（ＨＰＯ4）2、α−Ｚｒ（ＫＰＯ4）2・3Ｈ2Ｏ、α−Ｔｉ（ＨＰＯ4）2、α−Ｔｉ（ＨＡｓＯ4）2・Ｈ2Ｏ、α−Ｓｎ（ＨＰＯ4）2・Ｈ2Ｏ、γ−Ｚｒ（ＨＰＯ4）2、γ−Ｔｉ（ＨＰＯ4）2またはγ−Ｔｉ（ＮＨ4ＰＯ4）2・Ｈ2Ｏなどの多価金属の結晶性酸性塩などが挙げられる。
【０１８９】
これら粘土、粘土鉱物、イオン交換性層状化合物は特に処理を行うことなくそのまま使用しても良いし、ボールミル、篩い分けなどの処理を行った後に使用しても良い。また単独で使用しても、２種類以上を混合して使用しても良い。
【０１９０】
本発明で用いられる粘土、粘土鉱物は化学処理を施しても良い。化学処理としては、具体的に酸処理、アルカリ処理、塩類処理、有機物処理などが挙げられる。酸処理では表面の不純物を除去するほか、結晶構造のＡｌ、Ｆｅ、ＭｇまたはＬｉなどの陽イオンを一部溶出させることにより表面積を増大させる効果がある。アルカリ処理では粘土の結晶構造が破壊され、粘土の構造の変化をもたらす。塩類処理、有機物処理ではイオン複合体、分子複合体、有機誘導体などを形成し、表面積や層間距離を変えることができる。
【０１９１】
本発明で用いられるイオン交換性層状化合物は、層間の交換性イオンを別のかさ高いイオンと交換することで、層間が拡大した状態の層状物質でもよい。このようなかさ高いイオンは、層状構造を支える支柱的な役割を担っており、通常、ピラーと呼ばれる。また、このように層状化合物の層間に別の物質を導入することをインターカレーションと言う。インターカレーションするゲスト化合物としては、ＴｉＣｌ4またはＺｒＣｌ4などの陽イオン性無機化合物、Ｔｉ（ＯＲ）4、Ｚｒ（ＯＲ）4、ＰＯ（ＯＲ）3またはＢ（ＯＲ）3などの金属アルコキシド（ここで、Ｒは炭化水素基を表す）、並びに［Ａｌ13Ｏ4（ＯＨ）24］7+、［Ｚｒ4（ＯＨ）14］2+または［Ｆｅ3Ｏ（ＯＣＯＣＨ3）６］+などの金属水酸化物イオンなどが挙げられる。これらの化合物は単独または2種類以上を組み合わせて使用することができる。また、これらの化合物をインターカレーションする際には、Ｓｉ（ＯＲ）4、Ａｌ（ＯＲ）3またはＧｅ（ＯＲ）4などの金属アルコキシド(ここでＲは炭化水素基を表す)などを加水分解して得た重合物、ＳｉＯ2などのコロイド状無機化合物などを共存させることもできる。また、ピラーとしては、上記金属水酸化物イオンを層間にインターカレーションした後に加熱脱水することにより生成する酸化物などが挙げられる。
【０１９２】
これら粘土、粘土鉱物、またはイオン交換性層状化合物としては、水銀圧入法で測定した半径２０Å以上の細孔容積が０．１ｃｃ／ｇ以上、特に０．３〜５ｃｃ／gであることが好ましい。通常、粘土、粘土鉱物、イオン交換性層状化合物は吸着水および層間水を含む。ここで吸着水とは、表面あるいは結晶破面に吸着された水であり、層間水とは結晶の層間に存在する水である。
【０１９３】
本発明において、粘土、粘土鉱物、イオン交換性層状化合物は上記のような吸着水および層間水を除去してから使用することがこのましい。脱水方法は特に制限されないが、加熱脱水、気体流通下の加熱脱水、減圧下の加熱脱水および有機溶媒との共沸脱水などの方法が使用される。加熱温度は、吸着水および層間水が残存しないような温度範囲であり、通常１００℃以上、好ましくは１５０℃以上であるが、結晶構造を破壊するような高温条件は好ましくない。
【０１９４】
本発明で担体として用いられる有機化合物としては、粒径が１０〜３００μｍである顆粒状または微粒子状固体を挙げることができる。具体的には、エチレン、プロピレン、１−ブテンまたは４−メチルペンテンなどの炭素数２〜１４のα−オレフィンを主成分として生成される（共）重合体並びにビニルシクロヘキサンまたはスチレンを主成分として生成される(共)重合体、およびそれらの変性体を挙げることができる。
【０１９５】
本発明の低原子価タンタル化合物を含むオレフィンの三量化触媒を用いて三量化反応を行う際には溶媒が使用される。ここで使用される溶媒の例としては、例えば、ブタン、ペンタン、ヘキサン、ヘプタン、オクタン、イソオクタン、シクロペンタン、メチルシクロペンタン、シクロヘキサン、メチルシクロヘキサン、シクロオクタンまたはデカリン等の脂肪族炭化水素、ベンゼン、トルエン、キシレン、クメン、エチルベンゼン、モノクロロベンゼンまたはジクロロベンゼン等の芳香族炭化水素、並びにジクロロメタン、クロロホルム、四塩化炭素またはジクロロエタン等のハロゲン化炭化水素等が挙げられる。また、三量化反応原料のオレフィン類そのもの、あるいは反応生成物例えば、ブテン、ヘキセンまたはオクテン等のオレフィン類を溶媒とすることもできる。
【０１９６】
使用する溶媒の好ましいものとしては芳香族炭化水素が挙げられ、さらに好ましくはベンゼン、トルエンまたはキシレンなどが挙げられる。これらの溶媒は単独で使用してもよいし、２種類以上を混合して使用してもよい。
【０１９７】
本発明の低原子価タンタル化合物を含むオレフィンの三量化触媒を用いて、オレフィンの三量化を実施する際の低原子価タンタル化合物の濃度は、特に制限されないが、通常溶媒１リットルあたり、０．０００１マイクロモル〜１００ミリモル、好ましくは０．００１マイクロモル〜１０ミリモルの範囲である。
【０１９８】
本発明において原料として使用されるオレフィンとしては、例えば、エチレン、プロピレン、１−ブテン、１−ペンテン、１−ヘキセン、１−ヘプテン、１−オクテン、１−ノネンまたは１−デセン等のα−オレフィン類、２−ブテン、２−ペンテン、２−ヘキセン、３−ヘキセン、２−オクテン、３−オクテンまたは４−オクテン等の内部オレフィン、イソブチレン、３−メチル−１−ブテン、４−メチル−１−ペンテンまたは２−エチル−１−ヘキセン等の分岐オレフィン類等、並びに１，３−ブタジエン、イソプレン、１，４−ペンタジエンまたは１，５−ヘキサジエン等のジオレフィン類等が挙げられる。
【０１９９】
本反応の触媒は、特にエチレンの三量化反応に好適であり、高活性かつ高選択的に１−ヘキセンを得ることができる。
【０２００】
本発明の三量化反応の温度は、通常−１００〜２５０℃、好ましくは２００℃以下であり、より好ましくは０〜１５０℃であり、更に好ましくは１０〜１００℃である。反応圧力は、通常、絶対圧力が常圧〜加圧条件下であり、好ましくは０〜３００ＭＰａであり、より好ましくは０〜３０ＭＰａである。反応時間は特に限定されないが、通常２４時間以内である。
【０２０１】
原料オレフィンは、前記圧力を保つように連続的に供給してもよいし、反応開始時に前記圧力で封入して反応させてもよい。また、窒素、アルゴンまたはヘリウムなどで希釈したオレフィンを使用してもよい。
【０２０２】
本反応は、回分式、半連続式または連続式のいずれでも実施しうる。反応終了後、反応液に例えば、水、アルコール、塩酸または水酸化ナトリウム水溶液等の失活剤を添加して反応を停止させる。反応停止後、失活した触媒を、水またはアルカリ水溶液による抽出等の公知の脱灰処理方法により除去後、蒸留や抽出といった公知の操作により目的とするオレフィンを分離することができる。
【０２０３】
なお、オレフィンの三量化反応を実施するに際し、反応系内の水分量がタンタル原子の５０モル倍以下であること、反応系内の分子状酸素がタンタル原子の１０モル倍以下であることが好ましい。
【実施例】
【０２０４】
以下に、本発明を実施例を用いて更に詳細に説明するが、本発明はこれらの実施例に限定されるものではない。
【０２０５】
実施例１
オートクレーブに窒素下で、トルエン４．９ｍｌを仕込み、温度を４０℃に安定させた後、エチレンを０．６ＭＰａまで加圧し安定させた。ここに７５．８ｍｇのＴａ2Ｃｌ6（ｔｅｔｒａｈｙｄｒｏｔｈｉｏｐｈｅｎｅ）3を７ｍｌのトルエンに溶解させた溶液０．１ｍｌを仕込み、３時間反応させた。反応容器を室温まで冷却し、次いで常圧に戻した。反応液をガスクロマトグラフィーにより分析した。結果を以下に示す。
１−ヘキセン活性：４５．９ｍｏｌ／（ｍｏｌ−Ｔａ・Ｈｒ）、１−ヘキセン選択率：９９．２％
【０２０６】
実施例２
温度を７０℃で行ない、２．２時間反応させた以外は実施例１と同様に操作した。結果を以下に示す。
１−ヘキセン活性：６１．２ｍｏｌ／（ｍｏｌ−Ｔａ・Ｈｒ）、１−ヘキセン選択率：９８．８％
【０２０７】
比較例１
オートクレーブに窒素下で、トルエン４．２ｍｌを仕込み、温度を４０℃に安定させた後、エチレンを０．６ＭＰａまで加圧し安定させた。ここに１５．７ｍｇのＴａＣｌ5を７ｍｌのトルエンに溶解させた溶液０．８ｍｌを仕込み、３時間反応させた。反応容器を室温まで冷却し、次いで常圧に戻した。反応液をガスクロマトグラフィーにより分析した。結果を以下に示す。
１−ヘキセン活性：０ｍｏｌ／（ｍｏｌ−Ｔａ・Ｈｒ）